(57)【要約】【課題】  優れた電荷輸送能を発揮する縮合環化合物を提供する。【解決手段】  特定の構造を有する式（１）〜（３）のいずれか１つで表される縮合環化合物。2020015691.tif 000176【選択図】  なし【特許請求の範囲】
【請求項１】
式（１）〜（３）のいずれか１つで表される縮合環化合物：
【化１】
2020015691.tif 000097
式中、
Ａ１は、各々独立に、フェニレン基、ナフチレン基、ピリジレン基、または単結合を表し；
Ａ２は、各々独立に、
炭素数６〜３０の単環、連結、もしくは縮環の芳香族炭化水素基、または、
炭素数４〜３６の単環、連結、もしくは縮環のヘテロ芳香族基、を表し；
Ｚは、炭素原子または窒素原子を表し；
Ｂ１〜Ｂ５は、それぞれ独立して、電荷輸送性基を表し；
ｋ１およびｋ５は、それぞれ独立して、０以上３以下の整数であり；
ｋ２〜ｋ４は、それぞれ独立して、０以上４以下の整数であり；
式（１）におけるＡ１が単結合、Ａ２がフェニル基である場合、式（１）中のｋ１〜ｋ４の少なくともいずれか１つは、１以上の整数であり；
ｋ１〜ｋ５が２以上の整数である場合、複数のＢ１〜Ｂ５は、同一であっても異なっていてもよく；
Ｘは、フェニレン基、ナフチレン基、ピリジレン基、ビフェニレン基、またはテルフェニレン基を表し；
Ａ１、およびＸで表される各基は、各々独立に、フッ素原子、メチル基、またはフェニル基で置換されていてもよく；
Ａ２で表される各基は、各々独立に、フッ素原子、トリフルオロメチル基、シアノ基、フェニル基、トリル基、ピリジル基、メチルピリジル基、ジメチルピリジル基、炭素数１〜１８の直鎖もしくは分岐のアルキル基、炭素数１〜１８の直鎖もしくは分岐のアルコキシ基、置換基を有していてもよいホスフィンオキシド基、置換基を有していてもよいシリル基で置換されていてもよい。
【請求項２】
Ｂ１〜Ｂ５が、それぞれ独立して、
重水素原子、
フッ素原子、
シアノ基、
置換基を有していてもよい炭素数６〜３０の単環、連結、もしくは縮環の芳香族炭化水素基、
置換基を有していてもよい炭素数４〜３６の単環、連結、もしくは縮環のヘテロ芳香族基、
置換基を有していてもよいホスフィンオキシド基、
置換基を有していてもよいシリル基、
炭素数１〜１８の直鎖もしくは分岐のアルキル基、または、
炭素数１〜１８の直鎖もしくは分岐のアルコキシ基である、
請求項１に記載の縮合環化合物。
【請求項３】
ｋ１およびｋ３〜ｋ５が、０であることを特徴とする、請求項１または２に記載の縮合環化合物。
【請求項４】
式（４）〜（５７）のいずれか１つで表される縮合環化合物であることを特徴とする、請求項１〜３のいずれか１項に記載の縮合環化合物：
【化２】
2020015691.tif 000098
【化３】
2020015691.tif 000099
【化４】
2020015691.tif 000100
【化５】
2020015691.tif 000101
【化６】
2020015691.tif 000102
【化７】
2020015691.tif 000103
式中、
Ｂ２は、
重水素原子、
フッ素原子、
シアノ基、
置換基を有していてもよい炭素数６〜３０の単環、連結、もしくは縮環の芳香族炭化水素基、
置換基を有していてもよい炭素数４〜３６の単環、連結、もしくは縮環のヘテロ芳香族基、
置換基を有していてもよいホスフィンオキシド基、
置換基を有していてもよいシリル基、
炭素数１〜１８の直鎖もしくは分岐のアルキル基、または、
炭素数１〜１８の直鎖もしくは分岐のアルコキシ基である。
【請求項５】
表１−１〜表９−８に記載された縮合環化合物（ＡＡ−１）〜（ＹＦ−７１）のうちのいずれか１つあることを特徴とする、請求項１〜４のいずれか１項に記載の縮合環化合物：
【表１−１】
2020015691.tif 000104
【表１−２】
2020015691.tif 000105
【表１−３】
2020015691.tif 000106
【表１−４】
2020015691.tif 000107
【表１−５】
2020015691.tif 000108
【表１−６】
2020015691.tif 000109
【表１−７】
2020015691.tif 000110
【表１−８】
2020015691.tif 000111
【表２−１】
2020015691.tif 000112
【表２−２】
2020015691.tif 000113
【表２−３】
2020015691.tif 000114
【表２−４】
2020015691.tif 000115
【表２−５】
2020015691.tif 000116
【表２−６】
2020015691.tif 000117
【表２−７】
2020015691.tif 000118
【表２−８】
2020015691.tif 000119
【表３−１】
2020015691.tif 000120
【表３−２】
2020015691.tif 000121
【表３−３】
2020015691.tif 000122
【表３−４】
2020015691.tif 000123
【表３−５】
2020015691.tif 000124
【表３−６】
2020015691.tif 000125
【表３−７】
2020015691.tif 000126
【表３−８】
2020015691.tif 000127
【表４−１】
2020015691.tif 000128
【表４−２】
2020015691.tif 000129
【表４−３】
2020015691.tif 000130
【表４−４】
2020015691.tif 000131
【表４−５】
2020015691.tif 000132
【表４−６】
2020015691.tif 000133
【表４−７】
2020015691.tif 000134
【表４−８】
2020015691.tif 000135
【表５−１】
2020015691.tif 000136
【表５−２】
2020015691.tif 000137
【表５−３】
2020015691.tif 000138
【表５−４】
2020015691.tif 000139
【表５−５】
2020015691.tif 000140
【表５−６】
2020015691.tif 000141
【表５−７】
2020015691.tif 000142
【表５−８】
2020015691.tif 000143
【表６−１】
2020015691.tif 000144
【表６−２】
2020015691.tif 000145
【表６−３】
2020015691.tif 000146
【表６−４】
2020015691.tif 000147
【表６−５】
2020015691.tif 000148
【表６−６】
2020015691.tif 000149
【表６−７】
2020015691.tif 000150
【表６−８】
2020015691.tif 000151
【表７−１】
2020015691.tif 000152
【表７−２】
2020015691.tif 000153
【表７−３】
2020015691.tif 000154
【表７−４】
2020015691.tif 000155
【表７−５】
2020015691.tif 000156
【表７−６】
2020015691.tif 000157
【表７−７】
2020015691.tif 000158
【表７−８】
2020015691.tif 000159
【表８−１】
2020015691.tif 000160
【表８−２】
2020015691.tif 000161
【表８−３】
2020015691.tif 000162
【表８−４】
2020015691.tif 000163
【表８−５】
2020015691.tif 000164
【表８−６】
2020015691.tif 000165
【表８−７】
2020015691.tif 000166
【表８−８】
2020015691.tif 000167
【表９−１】
2020015691.tif 000168
【表９−２】
2020015691.tif 000169
【表９−３】
2020015691.tif 000170
【表９−４】
2020015691.tif 000171
【表９−５】
2020015691.tif 000172
【表９−６】
2020015691.tif 000173
【表９−７】
2020015691.tif 000174
【表９−８】
2020015691.tif 000175
【発明の詳細な説明】
【技術分野】
【０００１】
本開示は、縮合環化合物に関する。
【背景技術】
【０００２】
有機エレクトロルミネッセンス素子用の材料として、ジベンゾ［ｇ，ｐ］クリセン化合物が使用されることがあるが、該ジベンゾ［ｇ，ｐ］クリセン化合物の報告例は少なく、その研究は十分になされていない。
【０００３】
特許文献１は、トリアジル基で置換されたジベンゾ［ｇ，ｐ］クリセン化合物を開示している。
【先行技術文献】
【特許文献】
【０００４】
【特許文献１】米国特許出願公開第２０１５／０３１８４８６号
【発明の概要】
【発明が解決しようとする課題】
【０００５】
上記ジベンゾ［ｇ，ｐ］クリセン化合物について、本発明者等はさらなる検討を重ねた。その結果、特許文献１にかかるジベンゾ［ｇ，ｐ］クリセン化合物は、電荷輸送能においてさらなる改善の余地があることがわかった。
そこで、本発明の一態様は、優れた電荷輸送能を発揮する縮合環化合物を提供することに向けられている。
【課題を解決するための手段】
【０００６】
本発明の一態様にかかる縮合環化合物は、式（１）〜（３）のいずれか１つで表される縮合環化合物である：
【０００７】
【化１】
2020015691.tif 000002
【０００８】
式中、
Ａ１は、各々独立に、フェニレン基、ナフチレン基、ピリジレン基、または単結合を表し；
Ａ２は、各々独立に、
炭素数６〜３０の単環、連結、もしくは縮環の芳香族炭化水素基、または、
炭素数４〜３６の単環、連結、もしくは縮環のヘテロ芳香族基、を表し；
Ｚは、炭素原子または窒素原子を表し；
Ｂ１〜Ｂ５は、それぞれ独立して、電荷輸送性基を表し；
ｋ１およびｋ５は、それぞれ独立して、０以上３以下の整数であり；
ｋ２〜ｋ４は、それぞれ独立して、０以上４以下の整数であり；
式（１）におけるＡ１が単結合、Ａ２がフェニル基である場合、式（１）中のｋ１〜ｋ４の少なくともいずれか１つは、１以上の整数であり；
ｋ１〜ｋ５が２以上の整数である場合、複数のＢ１〜Ｂ５は、同一であっても異なっていてもよく；
Ｘは、フェニレン基、ナフチレン基、ピリジレン基、ビフェニレン基、またはテルフェニレン基を表し；
Ａ１、およびＸで表される各基は、各々独立に、フッ素原子、メチル基、またはフェニル基で置換されていてもよく；
Ａ２で表される各基は、各々独立に、フッ素原子、トリフルオロメチル基、シアノ基、フェニル基、トリル基、ピリジル基、メチルピリジル基、ジメチルピリジル基、炭素数１〜１８の直鎖もしくは分岐のアルキル基、炭素数１〜１８の直鎖もしくは分岐のアルコキシ基、置換基を有していてもよいホスフィンオキシド基、置換基を有していてもよいシリル基で置換されていてもよい。
【発明の効果】
【０００９】
本発明の一態様によれば優れた電荷輸送能を発揮する縮合環化合物を提供することができる。
【図面の簡単な説明】
【００１０】
【図１】本発明の一態様にかかる有機エレクトロルミネッセンス素子の積層構成の一例を示す概略断面図である。
【図２】本発明の一態様にかかる有機エレクトロルミネッセンス素子の他の積層構成の例（素子実施例−１の構成）を示す概略断面図である。
【発明を実施するための形態】
【００１１】
以下、本発明の一態様にかかる縮合環化合物をさらに詳細に説明する。
【００１２】
＜縮合環化合物＞
本発明の一態様にかかる縮合環化合物は、式（１）〜（３）のいずれか１つで表される縮合環化合物である：
【００１３】
【化２】
2020015691.tif 000003
【００１４】
式中、
Ａ１は、各々独立に、フェニレン基、ナフチレン基、ピリジレン基、または単結合を表し；
Ａ２は、各々独立に、
炭素数６〜３０の単環、連結、もしくは縮環の芳香族炭化水素基、または、
炭素数４〜３６の単環、連結、もしくは縮環のヘテロ芳香族基、を表し；
Ｚは、炭素原子または窒素原子を表し；
Ｂ１〜Ｂ５は、それぞれ独立して、電荷輸送性基を表し；
ｋ１およびｋ５は、それぞれ独立して、０以上３以下の整数であり；
ｋ２〜ｋ４は、それぞれ独立して、０以上４以下の整数であり；
式（１）におけるＡ１が単結合、Ａ２がフェニル基である場合、式（１）中のｋ１〜ｋ４の少なくともいずれか１つは、１以上の整数であり；
ｋ１〜ｋ５が２以上の整数である場合、複数のＢ１〜Ｂ５は、同一であっても異なっていてもよく；
Ｘは、フェニレン基、ナフチレン基、ピリジレン基、ビフェニレン基、またはテルフェニレン基を表し；
Ａ１、およびＸで表される各基は、各々独立に、フッ素原子、メチル基、またはフェニル基で置換されていてもよく；
Ａ２で表される各基は、各々独立に、フッ素原子、トリフルオロメチル基、シアノ基、フェニル基、トリル基、ピリジル基、メチルピリジル基、ジメチルピリジル基、炭素数１〜１８の直鎖もしくは分岐のアルキル基、炭素数１〜１８の直鎖もしくは分岐のアルコキシ基、置換基を有していてもよいホスフィンオキシド基、置換基を有していてもよいシリル基で置換されていてもよい。
【００１５】
式（１）で表される縮合環化合物におけるＡ１およびＡ２、Ｂ１〜Ｂ５、ｋ１〜ｋ５、Ｚ、Ｘの定義はつぎのとおりである。
【００１６】
＜＜Ａ１について＞＞
式（１）〜（３）中、Ａ１は、各々独立に、フェニレン基、ナフチレン基、ピリジレン基、または単結合を表す。これらの基は、フッ素原子、メチル基、またはフェニル基で置換されていてもよい。
Ａ１は、電子輸送性材料特性に優れる点で、各々独立に、フェニレン基、または単結合であることがより好ましい。
２つのＡ１は、互いに同一であってもよく、異なっていてもよい。
【００１７】
＜＜Ａ２について＞＞
Ａ２は、各々独立に、
（ａ−１）炭素数６〜３０の単環、連結、もしくは縮環の芳香族炭化水素基；
（ａ−２）炭素数４〜３６の単環、連結、もしくは縮環のヘテロ芳香族基を表す。
【００１８】
（ａ−１）：炭素数６〜３０の単環、連結、もしくは縮環の芳香族炭化水素基
式（１）〜（３）において、炭素数６〜３０の単環、連結、もしくは縮環の芳香族炭化水素基としては、特に限定されるものではないが、例えば、フェニル基、ビフェニリル基、ターフェニリル基、ナフチル基、フルオレニル基、アントリル基、フェナントリル基、ベンゾフルオレニル基、トリフェニレニル基、スピロビフルオレニル基、およびジフェニルフルオレニル基、等が挙げられる。また、炭素数６〜３０の単環、連結、もしくは縮環の芳香族炭化水素基が、炭素数６〜１８の単環、連結、もしくは縮環の芳香族炭化水素基であることが好ましい。
【００１９】
なお、（ａ−１）の芳香族炭化水素基が置換基を有する場合、該置換基は、それぞれ独立に、フッ素原子、トリフルオロメチル基、シアノ基、フェニル基、トリル基、ピリジル基、メチルピリジル基、ジメチルピリジル基、炭素数１〜１８の直鎖もしくは分岐のアルキル基、炭素数１〜１８の直鎖もしくは分岐のアルコキシ基、置換基を有していてもよいホスフィンオキシド基、置換基を有していてもよいシリル基、であることが好ましい。
【００２０】
ホスフィンオキシド基としては、無置換のホスフィンオキシド基、置換基を有するホスフィンオキシド基が挙げられる。置換基を有するホスフィンオキシド基であることが好ましい。
置換基を有するホスフィンオキシド基としては、炭素数６〜１８の単環、連結、もしくは縮環の芳香族炭化水素基、または、縮環のヘテロ芳香族基を有するホスフィンオキシド基が好ましい。具体的には、特に限定されるものではないが、例えば、ジフェニルホスフィンオキシド等、２つのアリール基で置換された基が挙げられる。
【００２１】
シリル基としては、無置換のシリル基、置換基を有するシリル基が挙げられる。置換基を有するシリル基であることが好ましい。
置換基を有するシリル基としては、炭素数６〜１８の単環、連結、もしくは縮環の芳香族炭化水素基、または、縮環のヘテロ芳香族基を有するシリル基が好ましい。具体的には、特に限定されるものではないが、例えば、トリフェニルシリル基等、３つのアリール基で置換された基が挙げられる。
【００２２】
炭素数１〜１８の直鎖もしくは分岐のアルキル基としては、特に限定されるものではないが、例えば、メチル基、エチル基、ｎ−プロピル基、ｉ−プロピル基、ｎ−ブチル基、ｓｅｃ−ブチル基、ｔｅｒｔ−ブチル基、ペンチル基、ｎ−ヘキシル基、シクロヘキシル基、オクチル基、デシル基、ドデシル基、およびオクタデシル基等が挙げられる。
【００２３】
炭素数１〜１８の直鎖もしくは分岐のアルコキシ基としては、特に限定されるものではないが、例えば、メトキシ基、エトキシ基、ｎ−プロポキシ基、ｉ−プロポキシ基、ｎ−ブトキシ基、ｓｅｃ−ブトキシ基、ｔｅｒｔ−ブトキシ基、ペンチルオキシ基、ｎ−ヘキシルオキシ基、シクロヘキシルオキシ基、オクチルオキシ基、デシルオキシ基、ドデシルオキシ基、およびオクタデシルオキシ基等が挙げられる。
【００２４】
（ａ−２）：炭素数４〜３６の単環、連結、もしくは縮環のヘテロ芳香族基
式（１）〜（３）において、炭素数４〜３６の単環、連結、もしくは縮環のヘテロ芳香族基としては、特に限定されるものではないが、酸素原子、窒素原子、及び硫黄原子からなる群より選ばれる少なくとも１つの原子を芳香環上に含有する炭素数４〜３６の単環、連結、もしくは縮環のヘテロ芳香族基である。該ヘテロ芳香族基としては、特に限定されるものではないが、例えば、ピロリル基、チエニル基、フリル基、イミダゾリル基、ピラゾリル基、チアゾリル基、イソチアゾリル基、オキサゾリル基、イソオキサゾリル基、ピリジル基、フェニルピリジル基、ピリジルフェニル基、ピリミジル基、ピラジル基、インドリル基、ベンゾチエニル基、ベンゾフラニル基、ベンゾイミダゾリル基、インダゾリル基、ベンゾチアゾリル基、ベンゾイソチアゾリル基、２，１，３−ベンゾチアジアゾリル基、ベンゾオキサゾリル基、ベンゾイソオキサゾリル基、２，１，３−ベンゾオキサジアゾリル基、キノリル基、イソキノリル基、キノキサリル基、キナゾリル基、カルバゾリル基、９−フェニルカルバゾリル基、９−（４−ビフェニリル）カルバゾリル基、ジベンゾチエニル基、ジベンゾフラニル基、フェノキサジニル基、フェノチアジニル基、フェナジン基、およびチアントレニル基等が挙げられる。
【００２５】
なお、（ａ−２）のヘテロ芳香族基が置換基を有する場合、該置換基は、それぞれ独立に、フッ素原子、トリフルオロメチル基、シアノ基、フェニル基、トリル基、ピリジル基、メチルピリジル基、ジメチルピリジル基、炭素数１〜１８の直鎖もしくは分岐のアルキル基、炭素数１〜１８の直鎖もしくは分岐のアルコキシ基、置換基を有していてもよいホスフィンオキシド基、置換基を有していてもよいシリル基であることが好ましい。
【００２６】
炭素数１〜１８の直鎖もしくは分岐のアルキル基としては、特に限定されるものではないが、前述した（ａ−１）で例示した炭素数１〜１８の直鎖もしくは分岐のアルキル基と同じものが挙げられる。炭素数１〜１８の直鎖もしくは分岐のアルコキシ基としては、特に限定されるものではないが、前述した（ａ−１）で例示した炭素数１〜１８の直鎖もしくは分岐のアルコキシ基と同じものが挙げられる。置換基を有していてもよいホスフィンオキシド基としては、特に限定されるものではないが、前述した（ａ−１）で例示したホスフィンオキシド基と同じものが挙げられる。置換基を有していてもよいシリル基としては、特に限定されるものではないが、前述した（ａ−１）で例示したシリル基と同じものが挙げられる。
【００２７】
＜＜Ｂ１〜Ｂ５について＞＞
Ｂ１〜Ｂ５は、それぞれ独立して、電荷輸送性基を表す。電荷輸送性基とは、電荷を輸送する機能を有する置換基である。電荷とは、正孔、電子、またはその両方である。
【００２８】
Ｂ１〜Ｂ５を表す前記電荷輸送性基としては、それぞれ独立して、
（ｂ−１）重水素原子、（ｂ−２）フッ素原子、（ｂ−３）シアノ基、
（ｂ−４）置換基を有していてもよい炭素数６〜３０の単環、連結、もしくは縮環の芳香族炭化水素基、
（ｂ−５）置換基を有していてもよい炭素数４〜３６の単環、連結、もしくは縮環のヘテロ芳香族基、
（ｂ−６）置換基を有していてもよいホスフィンオキシド基、
（ｂ−７）置換基を有していてもよいシリル基、
（ｂ−８）炭素数１〜１８の直鎖もしくは分岐のアルキル基、または、
（ｂ−９）炭素数１〜１８の直鎖もしくは分岐のアルコキシ基、であることが好ましい。
【００２９】
Ｂ１〜Ｂ５が置換基を有する場合、Ｂ１〜Ｂ５は、１つの置換基で置換されていてもよく、２つ以上の置換基で置換されていてもよい。
【００３０】
（ｂ−４）：炭素数６〜３０の単環、連結、もしくは縮環の芳香族炭化水素基
式（１）〜（３）において、炭素数６〜３０の単環、連結、もしくは縮環の芳香族炭化水素基としては、特に限定されるものではないが、前述した（ａ−１）で例示した芳香族炭化水素基と同じものが挙げられる。
なお、（ｂ−４）の芳香族炭化水素基が置換基を有する場合、該置換基の好ましい範囲についても、（ａ−１）で例示した置換基と同じものが挙げられる。
【００３１】
（ｂ−５）：炭素数４〜３６の単環、連結、もしくは縮環のヘテロ芳香族基
式（１）〜（３）において、炭素数４〜３６の単環、連結、もしくは縮環のヘテロ芳香族基としては、特に限定されるものではないが、前述した（ａ−１）で例示したヘテロ芳香族基と同じものが挙げられる。
なお、（ｂ−５）のヘテロ芳香族基が置換基を有する場合、該置換基の好ましい範囲についても、（ａ−１）で例示した置換基と同じものが挙げられる。
【００３２】
（ｂ−６）：ホスフィンオキシド基
式（１）〜（３）において、ホスフィンオキシド基としては、無置換のホスフィンオキシド基、置換基を有するホスフィンオキシド基が挙げられる。置換基を有するホスフィンオキシド基であることが好ましい。
置換基を有するホスフィンオキシド基としては、特に限定されるものではないが、例えば、前述した（ａ−１）で例示したホスフィンオキシド基と同じものが挙げられる。
【００３３】
（ｂ−７）：シリル基
式（１）〜（３）において、シリル基としては、無置換のシリル基、置換基を有するシリル基が挙げられる。置換基を有するシリル基であることが好ましい。
置換基を有するシリル基としては、特に限定されるものではないが、例えば、前述した（ａ−１）で例示したシリル基と同じものが挙げられる。
【００３４】
（ｂ−８）：炭素数１〜１８の直鎖もしくは分岐のアルキル基
式（１）〜（３）において、炭素数１〜１８の直鎖のアルキル基としては、特に限定されるものではないが、例えば、前述した（ａ−１）で例示した炭素数１〜１８の直鎖もしくは分岐のアルキル基と同じものが挙げられる。
【００３５】
（ｂ−９）：炭素数１〜１８の直鎖もしくは分岐のアルコキシ基
式（１）において、炭素数１〜１８の直鎖もしくは分岐のアルコキシ基としては、特に限定されるものではないが、例えば、前述した（ａ−１）で例示した炭素数１〜１８の直鎖もしくは分岐のアルコキシ基と同じものが挙げられる。
【００３６】
＜＜＜ｋ１〜ｋ５について＞＞＞
ｋ１およびｋ５は、それぞれ独立して、０以上３以下の整数である。ｋ２〜ｋ４は、それぞれ独立して、０以上４以下の整数である。なお、式（１）におけるＡ１が単結合、Ａ２がフェニル基である場合、式（１）中のｋ１〜ｋ４の少なくともいずれか１つは、１以上の整数である。
なお、ｋ１〜ｋ５が２以上の整数である場合、複数のＢ1〜Ｂ５は複数存在するが、複数のＢ1〜Ｂ５は互いに同一であってもよく、異なっていてもよい。
【００３７】
ｋ１は、有機エレクトロルミネッセンス素子における優れた電荷輸送能を実現する観点から、０、又は１であることが好ましく、０であることがより好ましい。
ｋ２〜ｋ５は、有機エレクトロルミネッセンス素子における優れた電荷輸送能を実現する観点から、０、１又は２であることが好ましく、０又は１であることがより好ましい。
上記式（１）〜（３）で表される縮合環化合物については、有機エレクトロルミネッセンス素子における優れた電荷輸送能を実現する観点から、ｋ１、ｋ３、ｋ４、およびｋ５が０、且つｋ２が０又は１のものが好ましい。
【００３８】
上記式（１）〜（３）において、Ｘはフェニレン基、ナフチレン基、ピリジレン基、ビフェニレン基、またはテルフェニレン基を表す。
これらの基は、各々独立に、フッ素原子、メチル基、またはフェニル基で置換されていてもよい。
【００３９】
Ｘがビフェニレン基、またはテルフェニレン基の場合、これらを構成する各々の二価のフェニレン基は、オルト位、メタ位、またはパラ位の任意の位置で連結されていてもよい。
Ｘは、有機エレクトロルミネッセンス素子における優れた電荷輸送能を実現する観点から、各々独立に、フェニレン基、ピリジレン基、ビフェニレン基、またはテルフェニレン基であることが好ましく、フェニレン基、ピリジレン基、またはビフェニレン基であることがより好ましい。
【００４０】
Ａ2の具体例としては、特に限定されるものではないが、例えば、以下に示す（２）〜（２２）の基等が好ましい例として挙げられる。Ｂ1〜Ｂ５の具体例としては、特に限定されるものではないが、例えば、以下に示す（１）〜（２２）の基等が好ましい例として挙げられる。
【００４１】
（１）：メチル基、エチル基、フッ素原子、シアノ基、重水素原子
【００４２】
（２）：フェニル基、４−メチルフェニル基、３−メチルフェニル基、２−メチルフェニル基、２，４−ジメチルフェニル基、２，５−ジメチルフェニル基、３，４−ジメチルフェニル基、３，５−ジメチルフェニル基、２，６−ジメチルフェニル基、２，３，５−トリメチルフェニル基、２，３，６−トリメチルフェニル基、２，４，６−トリメチルフェニル基、３，４，５−トリメチルフェニル基
【００４３】
（３）：４−ビフェニル基、３−ビフェニル基、２−ビフェニル基、２−メチル−１，１’−ビフェニル−４−イル基、３−メチル−１，１’−ビフェニル−４−イル基、２’−メチル−１，１’−ビフェニル−４−イル基、３’−メチル−１，１’−ビフェニル−４−イル基、４’−メチル−１，１’−ビフェニル−４−イル基、２，６−ジメチル−１，１’−ビフェニル−４−イル基、２，２’−ジメチル−１，１’−ビフェニル−４−イル基、２，３’−ジメチル−１，１’−ビフェニル−４−イル基、２，４’−ジメチル−１，１’−ビフェニル−４−イル基、３，２’−ジメチル−１，１’−ビフェニル−４−イル基、２’，３’−ジメチル−１，１’−ビフェニル−４−イル基、２’，４’−ジメチル−１，１’−ビフェニル−４−イル基、２’，５’−ジメチル−１，１’−ビフェニル−４−イル基、２’，６’−ジメチル−１，１’−ビフェニル−４−イル基、４−フェニルビフェニル基、２−フェニルビフェニル基
【００４４】
（４）：１−ナフチル基、２−ナフチル基、２−メチルナフタレン−１−イル基、４−メチルナフタレン−１−イル基、６−メチルナフタレン−２−イル基、４−（１−ナフチル）フェニル基、４−（２−ナフチル）フェニル基、３−（１−ナフチル）フェニル基、３−（２−ナフチル）フェニル基、３−メチル−４−（１−ナフチル）フェニル基、３−メチル−４−（２−ナフチル）フェニル基、４−（２−メチルナフタレン−１−イル）フェニル基、３−（２−メチルナフタレン−１−イル）フェニル基、４−フェニルナフタレン−１−イル基、４−（２−メチルフェニル）ナフタレン−１−イル基、４−（３−メチルフェニル）ナフタレン−１−イル基、４−（４−メチルフェニル）ナフタレン−１−イル基、６−フェニルナフタレン−２−イル基、４−（２−メチルフェニル）ナフタレン−２−イル基、４−（３−メチルフェニル）ナフタレン−２−イル基、４−（４−メチルフェニル）ナフタレン−２−イル基
【００４５】
（５）：２−フルオレニル基、９，９−ジメチル−２−フルオレニル基、９，９’−スピロビフルオレニル基、９−フェナントリル基、２−フェナントリル基、１１，１１’−ジメチルベンゾ［ａ］フルオレン−９−イル基、１１，１１’−ジメチルベンゾ［ａ］フルオレン−３−イル基、１１，１１’−ジメチルベンゾ［ｂ］フルオレン−９−イル基、１１，１１’−ジメチルベンゾ［ｂ］フルオレン−３−イル基、１１，１１’−ジメチルベンゾ［ｃ］フルオレン−９−イル基、１１，１１’−ジメチルベンゾ［ｃ］フルオレン−２−イル基、３−フルオランテニル基、８−フルオランテニル基
【００４６】
（６）：１−イミダゾリル基、２−フェニル−１−イミダゾリル基、２−フェニル−３，４−ジメチル−１−イミダゾリル基、２，３，４−トリフェニル−１−イミダゾリル基、２−（２−ナフチル）−３，４−ジメチル−１−イミダゾリル基、２−（２−ナフチル）−３，４−ジフェニル−１−イミダゾリル基、１−メチル−２−イミダゾリル基、１−エチル−２−イミダゾリル基、１−フェニル−２−イミダゾリル基、１−メチル−４−フェニル−２−イミダゾリル基、１−メチル−４，５−ジメチル−２−イミダゾリル基、１−メチル−４，５−ジフェニル−２−イミダゾリル基、１−フェニル−４，５−ジメチル−２−イミダゾリル基、１−フェニル−４，５−ジフェニル−２−イミダゾリル基、１−フェニル−４，５−ジビフェニリル−２−イミダゾリル基
【００４７】
（７）：１−メチル−３−ピラゾリル基、１−フェニル−３−ピラゾリル基、１−メチル−４−ピラゾリル基、１−フェニル−４−ピラゾリル基、１−メチル−５−ピラゾリル基、１−フェニル−５−ピラゾリル基
【００４８】
（８）：２−チアゾリル基、４−チアゾリル基、５−チアゾリル基、３−イソチアゾリル基、４−イソチアゾリル基、５−イソチアゾリル基
【００４９】
（９）：２−オキサゾリル基、４−オキサゾリル基、５−オキサゾリル基、３−イソオキサゾリル基、４−イソオキサゾリル基、５−イソオキサゾリル基
【００５０】
（１０）：２−ピリジル基、３−メチル−２−ピリジル基、４−メチル−２−ピリジル基、５−メチル−２−ピリジル基、６−メチル−２−ピリジル基、３−ピリジル基、４−メチル−３−ピリジル基、４−ピリジル基、２−ピリミジル基、２，２’−ビピリジン−３−イル基、２，２’−ビピリジン−４−イル基、２，２’−ビピリジン−５−イル基、２，３’−ビピリジン−３−イル基、２，３’−ビピリジン−４−イル基、２，３’−ビピリジン−５−イル基、５−ピリミジル基、ピラジル基
【００５１】
（１１）：１−ベンゾイミダゾリル基、２−メチル−１−ベンゾイミダゾリル基、２−フェニル−１−ベンゾイミダゾリル基、１−メチル−２−ベンゾイミダゾリル基、１−フェニル−２−ベンゾイミダゾリル基、１−メチル−５−ベンゾイミダゾリル基、１，２−ジメチル−５−ベンゾイミダゾリル基、１−メチル−２−フェニル−５−ベンゾイミダゾリル基、１−フェニル−５−ベンゾイミダゾリル基、１，２−ジフェニル−５−ベンゾイミダゾリル基、１−メチル−６−ベンゾイミダゾリル基、１，２−ジメチル−６−ベンゾイミダゾリル基、１−メチル−２−フェニル−６−ベンゾイミダゾリル基、１−フェニル−６−ベンゾイミダゾリル基、１，２−ジフェニル−６−ベンゾイミダゾリル基、１−メチル−３−インダゾリル基、１−フェニル−３−インダゾリル基
【００５２】
（１２）：２−ベンゾチアゾリル基、４−ベンゾチアゾリル基、５−ベンゾチアゾリル基、６−ベンゾチアゾリル基、７−ベンゾチアゾリル基、３−ベンゾイソチアゾリル基、４−ベンゾイソチアゾリル基、５−ベンゾイソチアゾリル基、６−ベンゾイソチアゾリル基、７−ベンゾイソチアゾリル基、２，１，３−ベンゾチアジアゾール−４−イル基、２，１，３−ベンゾチアジアゾール−５−イル基
【００５３】
（１３）：２−ベンゾオキサゾリル基、４−ベンゾオキサゾリル基、５−ベンゾオキサゾリル基、６−ベンゾオキサゾリル基、７−ベンゾオキサゾリル基、３−ベンゾイソオキサゾリル基、４−ベンゾイソオキサゾリル基、５−ベンゾイソオキサゾリル基、６−ベンゾイソオキサゾリル基、７−ベンゾイソオキサゾリル基、２，１，３−ベンゾオキサジアゾリル−４−イル基、２，１，３−ベンゾオキサジアゾリル−５−イル基
【００５４】
（１４）：２−キノリル基、３−キノリル基、５−キノリル基、６−キノリル基、１−イソキノリル基、４−イソキノリル基、５−イソキノリル基、２−キノキサリル基、３−フェニル−２−キノキサリル基、６−キノキサリル基、２，３−ジメチル−６−キノキサリル基、２，３−ジフェニル−６−キノキサリル基、２−キナゾリル基、４−キナゾリル基、２−アクリジニル基、９−アクリジニル基、１，１０−フェナントロリン−３−イル基、１，１０−フェナントロリン−５−イル基
【００５５】
（１５）：２−チエニル基、３−チエニル基、２−ベンゾチエニル基、３−ベンゾチエニル基、２−ジベンゾチエニル基、４−ジベンゾチエニル基
【００５６】
（１６）：２−フラニル基、３−フラニル基、２−ベンゾフラニル基、３−ベンゾフラニル基、２−ジベンゾフラニル基、４−ジベンゾフラニル基
【００５７】
（１７）：９−メチルカルバゾール−２−イル基、９−メチルカルバゾール−３−イル基、９−メチルカルバゾール−４−イル基、９−フェニルカルバゾール−２−イル基、９−フェニルカルバゾール−３−イル基、９−フェニルカルバゾール−４−イル基、９−ビフェニルカルバゾール−２−イル基、９−ビフェニルカルバゾール−３−イル基、９−ビフェニルカルバゾール−４−イル基
【００５８】
（１８）：２−チアントリル基、１０−フェニルフェノチアジン−３−イル基、１０−フェニルフェノチアジン−２−イル基、１０−フェニルフェノキサジン−３−イル基、１０−フェニルフェノキサジン−２−イル基
【００５９】
（１９）：１−メチルインドール−２−イル基、１−フェニルインドール−２−イル基、９−フェニルカルバゾール−４−イル基
【００６０】
（２０）：４−（２−ピリジル）フェニル基、４−（３−ピリジル）フェニル基、４−（４−ピリジル）フェニル基、３−（２−ピリジル）フェニル基、３−（３−ピリジル）フェニル基、３−（４−ピリジル）フェニル基
【００６１】
（２１）：４−（２−フェニルイミダゾール−１−イル）フェニル基、４−（１−フェニルイミダゾール−２−イル）フェニル基、４−（２，３，４−トリフェニルイミダゾール−１−イル）フェニル基、４−（１−メチル−４，５−ジフェニルイミダゾール−２−イル）フェニル基、４−（２−メチルベンゾイミダゾール−１−イル）フェニル基、４−（２−フェニルベンゾイミダゾール−１−イル）フェニル基、４−（１−メチルベンゾイミダゾール−２−イル）フェニル基、４−（２−フェニルベンゾイミダゾール−１−イル）フェニル基、３−（２−メチルベンゾイミダゾール−１−イル）フェニル基、３−（２−フェニルベンゾイミダゾール−１−イル）フェニル基、３−（１−メチルベンゾイミダゾール−２−イル）フェニル基、３−（１−フェニルベンゾイミダゾール−１−イル）フェニル基
【００６２】
（２２）：４−（２−チエニル）フェニル基、４−（２−フラニル）フェニル基、５−フェニルチオフェン−２−イル基、５−フェニルフラン−２−イル基、４−（５−フェニルチオフェン−２−イル）フェニル基、４−（５−フェニルフラン−２−イル）フェニル基、３−（５−フェニルチオフェン−２−イル）フェニル基、３−（５−フェニルフラン−２−イル）フェニル基、４−（２−ベンゾチエニル）フェニル基、４−（３−ベンゾチエニル）フェニル基、３−（２−ベンゾチエニル）フェニル基、３−（３−ベンゾチエニル）フェニル基、４−（２−ジベンゾチエニル）フェニル基、４−（４−ジベンゾチエニル）フェニル基、３−（２−ジベンゾチエニル）フェニル基、３−（４−ジベンゾチエニル）フェニル基、４−（２−ジベンゾフラニル）フェニル基、４−（４−ジベンゾフラニル）フェニル基、３−（２−ジベンゾフラニル）フェニル基、３−（４−ジベンゾフラニル）フェニル基、５−フェニルピリジン−２−イル基、４−フェニルピリジン−２−イル基、５−フェニルピリジン−３−イル基、４−（９−カルバゾリル）フェニル基、３−（９−カルバゾリル）フェニル基
【００６３】
式（１）〜（３）で表される縮合環化合物において、Ａ2、Ｂ1〜Ｂ５は、原料入手の容易性の点で、それぞれ独立して、
フェニル基、ビフェニリル基、ピリジルフェニル基、テルフェニリル基、ナフチル基、フェナントリル基、ピレニル基、９，９−スピロビ［９Ｈ−フルオレニル］基、トリフェニレニル基、ジベンゾチエニル基、ジベンゾフラニル基、ピリジル基、ピリミジル基、フルオレニル基、ベンゾフルオレニル基、アントリル基、カルバゾリル基；または、
これらの基が、フッ素原子、トリフルオロメチル基、シアノ基、ジフェニルホスフィンオキシド、トリフェニルシリル基、メチル基、メトキシ基、フェニル基、トリル基、ピリジル基、メチルピリジル基、もしくはジメチルピリジル基で置換された基；
であることが好ましい。
【００６４】
また、Ａ2、Ｂ1〜Ｂ５は、それぞれ独立して、
フェニル基、２−ビフェニリル基、３−ビフェニル基、４−ビフェニル基、４−（２−ピリジル）フェニル基、４−（３−ピリジル）フェニル基、４−（４−ピリジル）フェニル基、４−テルフェニリル基、１−ナフチル基、２−ナフチル基、９−フェナントリル基、１−ピレニル基、２−（９，９−スピロビ［９Ｈ−フルオレニル］）基、４−（９，９−スピロビ［９Ｈ−フルオレニル］）基、２−トリフェニレニル基、１−ジベンゾチエニル基、２−ジベンゾチエニル基、３−ジベンゾチエニル基、４−ジベンゾチエニル基、１−ジベンゾフラニル基、２−ジベンゾフラニル基、３−ジベンゾフラニル基、４−ジベンゾフラニル基、２−ピリジル基、３−ピリジル基、４−ピリジル基、４−ピリミジル基、２−フルオレニル基、３−フルオレニル基、２−ベンゾフルオレニル基、９−アントリル基、２−カルバゾリル基、３−カルバゾリル基、４−カルバゾリル基、９−カルバゾリル基；または、
これらの基が、フッ素原子、トリフルオロメチル基、シアノ基、メチル基、メトキシ基、フェニル基、トリル基、ピリジル基、メチルピリジル基、もしくはジメチルピリジル基で置換された基；
であることがより好ましい。
【００６５】
さらに、Ａ2、Ｂ1〜Ｂ５は、それぞれ独立して、
フェニル基、４−ビフェニル基、４−（４−ピリジル）フェニル基、９−フェナントリル基、２−（９，９−スピロビ［９Ｈ−フルオレニル］）基、４−（９，９−スピロビ［９Ｈ−フルオレニル］）基、１−ジベンゾチエニル基、３−ジベンゾチエニル基、１−ジベンゾフラニル基、３−ジベンゾフラニル基、２−ピリジル基、３−ピリジル基、４−ピリジル基、２−フルオレニル基、３−フルオレニル基、９−アントリル基、２−カルバゾリル基、３−カルバゾリル基、４−カルバゾリル基、９−カルバゾリル基；または、
これらの基が、フッ素原子、トリフルオロメチル基、シアノ基、メチル基、フェニル基、ピリジル基、メチルピリジル基、もしくはジメチルピリジル基で置換された基；
であることが特に好ましい。
【００６６】
＜＜＜Ｚについて＞＞＞
Ｚは、炭素原子または窒素原子を表す。Ｚは、有機エレクトロルミネッセンス材料として、高い電子輸送性を実現する観点から、炭素原子であることが好ましい。
【００６７】
式（１）〜（３）で表される縮合環化合物は、式（４）〜（５７）のいずれか１つで表される縮合環化合物あることが好ましい。
【００６８】
【化３】
2020015691.tif 000004
【００６９】
【化４】
2020015691.tif 000005
【００７０】
【化５】
2020015691.tif 000006
【００７１】
【化６】
2020015691.tif 000007
【００７２】
【化７】
2020015691.tif 000008
【００７３】
【化８】
2020015691.tif 000009
【００７４】
式中、
Ｂ２は、
重水素原子、
フッ素原子、
シアノ基、
置換基を有していてもよい炭素数６〜３０の単環、連結、もしくは縮環の芳香族炭化水素基、
置換基を有していてもよい炭素数４〜３６の単環、連結、もしくは縮環のヘテロ芳香族基、
置換基を有していてもよいホスフィンオキシド基、
置換基を有していてもよいシリル基、
炭素数１〜１８の直鎖もしくは分岐のアルキル基、または、
炭素数１〜１８の直鎖もしくは分岐のアルコキシ基である。
【００７５】
以下に、式（１）〜（３）で表される縮合環化合物について、好ましい化合物として、表１−１〜表９−８に記載された縮合環化合物（ＡＡ−１）〜（ＹＦ−７１）を例示するが、本態様にかかる縮合環化合物はこれらの化合物に限定されるものではない。
【００７６】
【表１−１】
2020015691.tif 000010
【００７７】
【表１−２】
2020015691.tif 000011
【００７８】
【表１−３】
2020015691.tif 000012
【００７９】
【表１−４】
2020015691.tif 000013
【００８０】
【表１−５】
2020015691.tif 000014
【００８１】
【表１−６】
2020015691.tif 000015
【００８２】
【表１−７】
2020015691.tif 000016
【００８３】
【表１−８】
2020015691.tif 000017
【００８４】
【表２−１】
2020015691.tif 000018
【００８５】
【表２−２】
2020015691.tif 000019
【００８６】
【表２−３】
2020015691.tif 000020
【００８７】
【表２−４】
2020015691.tif 000021
【００８８】
【表２−５】
2020015691.tif 000022
【００８９】
【表２−６】
2020015691.tif 000023
【００９０】
【表２−７】
2020015691.tif 000024
【００９１】
【表２−８】
2020015691.tif 000025
【００９２】
【表３−１】
2020015691.tif 000026
【００９３】
【表３−２】
2020015691.tif 000027
【００９４】
【表３−３】
2020015691.tif 000028
【００９５】
【表３−４】
2020015691.tif 000029
【００９６】
【表３−５】
2020015691.tif 000030
【００９７】
【表３−６】
2020015691.tif 000031
【００９８】
【表３−７】
2020015691.tif 000032
【００９９】
【表３−８】
2020015691.tif 000033
【０１００】
【表４−１】
2020015691.tif 000034
【０１０１】
【表４−２】
2020015691.tif 000035
【０１０２】
【表４−３】
2020015691.tif 000036
【０１０３】
【表４−４】
2020015691.tif 000037
【０１０４】
【表４−５】
2020015691.tif 000038
【０１０５】
【表４−６】
2020015691.tif 000039
【０１０６】
【表４−７】
2020015691.tif 000040
【０１０７】
【表４−８】
2020015691.tif 000041
【０１０８】
【表５−１】
2020015691.tif 000042
【０１０９】
【表５−２】
2020015691.tif 000043
【０１１０】
【表５−３】
2020015691.tif 000044
【０１１１】
【表５−４】
2020015691.tif 000045
【０１１２】
【表５−５】
2020015691.tif 000046
【０１１３】
【表５−６】
2020015691.tif 000047
【０１１４】
【表５−７】
2020015691.tif 000048
【０１１５】
【表５−８】
2020015691.tif 000049
【０１１６】
【表６−１】
2020015691.tif 000050
【０１１７】
【表６−２】
2020015691.tif 000051
【０１１８】
【表６−３】
2020015691.tif 000052
【０１１９】
【表６−４】
2020015691.tif 000053
【０１２０】
【表６−５】
2020015691.tif 000054
【０１２１】
【表６−６】
2020015691.tif 000055
【０１２２】
【表６−７】
2020015691.tif 000056
【０１２３】
【表６−８】
2020015691.tif 000057
【０１２４】
【表７−１】
2020015691.tif 000058
【０１２５】
【表７−２】
2020015691.tif 000059
【０１２６】
【表７−３】
2020015691.tif 000060
【０１２７】
【表７−４】
2020015691.tif 000061
【０１２８】
【表７−５】
2020015691.tif 000062
【０１２９】
【表７−６】
2020015691.tif 000063
【０１３０】
【表７−７】
2020015691.tif 000064
【０１３１】
【表７−８】
2020015691.tif 000065
【０１３２】
【表８−１】
2020015691.tif 000066
【０１３３】
【表８−２】
2020015691.tif 000067
【０１３４】
【表８−３】
2020015691.tif 000068
【０１３５】
【表８−４】
2020015691.tif 000069
【０１３６】
【表８−５】
2020015691.tif 000070
【０１３７】
【表８−６】
2020015691.tif 000071
【０１３８】
【表８−７】
2020015691.tif 000072
【０１３９】
【表８−８】
2020015691.tif 000073
【０１４０】
【表９−１】
2020015691.tif 000074
【０１４１】
【表９−２】
2020015691.tif 000075
【０１４２】
【表９−３】
2020015691.tif 000076
【０１４３】
【表９−４】
2020015691.tif 000077
【０１４４】
【表９−５】
2020015691.tif 000078
【０１４５】
【表９−６】
2020015691.tif 000079
【０１４６】
【表９−７】
2020015691.tif 000080
【０１４７】
【表９−８】
2020015691.tif 000081
【０１４８】
＜＜式（１）〜（３）のいずれか１つで表される縮合環化合物の製造方法＞＞
式（１）〜（３）のいずれか１つで表される縮合環化合物は、ハロゲン原子（Ｃｌ、Ｂｒ、Ｉ）または炭素数２〜１０の飽和炭化水素基を有していてもよいボロニル基で置換されたジベンゾ［ｇ，ｐ］クリセン化合物を原料として用い、公知の方法（カップリング反応等）によって合成することができる。
【０１４９】
炭素数２〜１０の飽和炭化水素基を有していてもよいボロニル基としては、特に限定されるものではないが、例えば、ジヒドロキシボリル基（−Ｂ（ＯＨ）２）、４，４，５，５−テトラメチル−［１，３，２］−ジオキサボロラニル基、５，５−ジメチル−［１，３，２］−ジオキサボリナン基等が挙げられる。
【０１５０】
＜有機エレクトロルミネッセンス素子用材料＞
式（１）〜（３）のいずれか１つで表される縮合環化合物は、有機エレクトロルミネッセンス素子用材料として使用することができる。したがって、本発明の一態様にかかる有機エレクトロルミネッセンス素子用材料は、式（１）〜（３）のいずれか１つで表される縮合環化合物を含む。なお、以下において「式（１）〜（３）のいずれか１つで表される縮合環化合物」を、単に「縮合環化合物（１）〜（３）」とも称する。縮合環化合物（１）〜（３）は、電荷輸送特性や素子寿命の点で、高純度であることが好ましい。具体的には、ハロゲン原子や遷移金属元素による不純物や、製造原料や副生成物等の不純物が極力少ないものが好ましい。
【０１５１】
縮合環化合物（１）〜（３）を含む有機エレクトロルミネッセンス素子用材料は、正孔輸送性の層、発光層、又は電子輸送性の層を形成する材料として用いることができる。正孔輸送性の層とは、陽極と発光層との間の正孔輸送性を有する各層であり、具体的には、正孔注入層、正孔輸送層等が挙げられる。電子輸送性の層とは、陰極と発光層との間の電子輸送性を有する各層であり、具体的には、電子注入層、電子輸送層等が挙げられる。これらの中でも、電子輸送層の材料として用いることが特に好ましい。なお、電子輸送層が第一電子輸送層と第二電子輸送層とからなる２層に機能分離された構成である場合、縮合環化合物（１）〜（３）は第一電子輸送層（陽極側）および第二電子輸送層（陰極側）のいずれか一方、あるいは両方の材料として用いられてもよい。
【０１５２】
縮合環化合物（１）〜（３）を、有機エレクトロルミネッセンス素子の電子輸送性の層の材料として使用する際には、従来から使用されている公知の蛍光発光材料、燐光発光材料、又は熱活性化遅延蛍光発光材料を発光層に使用することができる。発光層は１種類の発光材料のみで形成されていてもよく、ホスト材料中に１種類以上の発光材料がドープされていてもよい。
【０１５３】
縮合環化合物（１）〜（３）を含む電子輸送性の層は、単層であってもよく、複数の層からなる積層構成であってもよい。単層の場合、電子輸送性の層は縮合環化合物（１）〜（３）のみからなっていてもよいし、該縮合環化合物（１）〜（３）に加えてさらに他の縮合環化合物（１）〜（３）、または、１種類以上の公知の材料を含有していてもよい。積層構成である場合は、単層の場合に加えてさらに他の縮合環化合物（１）〜（３）、および、１種類以上の公知の材料、からなる群より選択される少なくとも１つを含む層が積層されてなる。当該公知の材料としては、例えば、ＢＣＰ（２，９−ジメチル−４，７−ジフェニル−１，１０−フェナントロリン）、Ｂｐｈｅｎ（４，７−ジフェニル−１，１０−フェナントロリン）、ＢＡｌｑ（ビス（２−メチル−８−キノリノラート）−４−（フェニルフェノラート）アルミニウム）、ビス（１０−ヒドロキシベンゾ［ｈ］キノリナート）ベリリウム）、８−ヒドロキシキノリナートリチウム（Ｌｉｑ）、ビス（８−ヒドロキシキノリナート）亜鉛、ビス（８−ヒドロキシキノリナート）銅、ビス（８−ヒドロキシキノリナート）マンガン、トリス（８−ヒドロキシキノリナート）アルミニウム、トリス（２−メチル−８−ヒドロキシキノリナート）アルミニウム、トリス（８−ヒドロキシキノリナート）ガリウム、ビス（１０−ヒドロキシベンゾ［ｈ］キノリナート）ベリリウム、ビス（１０−ヒドロキシベンゾ［ｈ］キノリナート）亜鉛、ビス（２−メチル−８−キノリナート）クロロガリウム、ビス（２−メチル−８−キノリナート）（ｏ−クレゾラート）ガリウム、ビス（２−メチル−８−キノリナート）−１−ナフトラートアルミニウム、又はビス（２−メチル−８−キノリナート）−２−ナフトラートガリウム、２−［３−（９−フェナントレニル）−５−（３−ピリジニル）フェニル］−４，６−ジフェニル−１，３，５−トリアジン、及び２−（４，’’−ジ−２−ピリジニル［１，１’：３’，１’’−テルフェニル］−５−イル）−４，６−ジフェニル−１，３，５−トリアジン等の公知の電子受容性材料が挙げられる。
【０１５４】
縮合環化合物（１）〜（３）を含有する電子注入層、電子輸送層を形成する方法としては、例えば、真空蒸着法、スピンコート法、キャスト法等の公知の方法を適用することができる。
【０１５５】
スピンコート法、キャスト法等の塗布法に用いられる有機エレクトロルミネッセンス素子用材料は、縮合環化合物（１）〜（３）に加えて、有機溶媒を含む。有機溶媒としては特に制限はないが、例えば、モノクロロベンゼン及びオルトジクロロベンゼンなどが挙げられる。有機溶媒はこれらを２種以上組み合わせたものであってもよい。所望の塗工性能を発揮するべく有機溶媒が選択されて、有機エレクトロルミネッセンス素子用材料の粘度や濃度が調整されていることが好ましい。
【０１５６】
＜有機エレクトロルミネッセンス素子＞
本発明の一態様にかかる有機エレクトロルミネッセンス素子は、上記した式（１）〜（３）のいずれか１つで表される縮合環化合物を含む層を備える。なお、本発明の一態様にかかる有機エレクトロルミネッセンス素子は、いかなる発光方式であってもよく、例えば、トップエミッション方式であってもよく、ボトムエミッション方式であってもよい。以下においては、ボトムエミッション方式の有機エレクトロルミネッセンス素子を例に挙げて説明する。
【０１５７】
図１は、本発明の一態様にかかる有機エレクトロルミネッセンス素子の積層構成の一例を示す概略断面図である。以下、図１を参照しながら本態様にかかる有機エレクトロルミネッセンス素子について説明する。
【０１５８】
有機エレクトロルミネッセンス素子１００の基本的な構造としては、基板１、陽極２、正孔注入層３、電荷発生層４、正孔輸送層５、発光層６、電子輸送層７、電子注入層８、及び陰極９をこの順で含む。ただし、これらの層のうちの一部の層が省略されていてもよく、また逆に他の層が追加されていてもよい。例えば、電荷発生層４が省略され、正孔注入層３上に正孔輸送層５が直接設けられていてもよく、発光層６と電子輸送層７との間に正孔阻止層（第一電子輸送層；不図示）が設けられていてもよい。また、例えば電子注入層の機能と電子輸送層の機能とを単一の層で併せ持つ電子注入・輸送層のような、複数の層が有する機能を併せ持った単一の層を、当該複数の層の代わりに備えた構成であってもよい。
【０１５９】
そして、本態様にかかる有機エレクトロルミネッセンス素子において、電子輸送層、及び電子注入層からなる群より選ばれる１つ以上は、縮合環化合物（１）〜（３）を含む。
【０１６０】
電子輸送層、及び電子注入層のうち、縮合環化合物（１）〜（３）を含む層は、該縮合環化合物（１）〜（３）と共に、これ以外の縮合環化合物（１）〜（３）、および、公知の材料の中から選択される任意の１種以上を含有していてもよい。また、電子輸送層、及び電子注入層のうち、縮合環化合物（１）〜（３）を含まない層は、公知の材料の中から選択される任意の１種以上を含有することが好ましい。
有機エレクトロルミネッセンス素子を構成する各層の詳細については後述する。
【０１６１】
有機エレクトロルミネッセンス素子１００の陽極２及び陰極９は、電気的な導体を介して電源に接続されている。陽極２と陰極９との間に電圧を印加することにより、有機エレクトロルミネッセンス素子１００は作動、発光する。
【０１６２】
正孔は陽極２で有機エレクトロルミネッセンス素子１００内に注入され、電子は陰極９で有機エレクトロルミネッセンス素子１００内に注入される。
【０１６３】
なお、本態様にかかる有機エレクトロルミネッセンス素子１００は、陽極２が基板１に接して設けられている。基板と接触する電極は便宜上、下側電極と呼ばれる。ただし、本発明はかかる態様に限定されるものではなく、陽極に代えて陰極が基板に接して設けられて下側電極となっていてもよく、基板と陽極または陰極とが接しておらず、陽極または陰極が他の層を介して基板上に積層されていてもよい。
【０１６４】
＜＜基板１＞＞
基板は、意図される有機エレクトロルミネッセンス素子の発光方向（光が取り出される方向）に応じて光透過性を適宜選択すればよい。すなわち、基板は光透過性を有していてもよく、有していなくても（所定の波長を有する光に対して不透明であっても）よい。基板が光透過性を有するか否かは、例えば、当該基板から有機エレクトロルミネッセンス素子の発光に由来する光が所望の量以上観察されるか否かにより確認できる。
【０１６５】
光透過性を有する基板として、透明ガラス板又はプラスチック板が一般的に採用される。ただし、基板はこれらに何ら限定されるものではない。基板は、例えば、多重の材料層を含む複合構造であってもよい。
【０１６６】
＜＜陽極２＞＞
基板１上には陽極２が設けられている。
発光が陽極を通過して取り出される構成の有機エレクトロルミネッセンス素子の場合、陽極は当該発光を通すか又は実質的に通す材料で形成される。
【０１６７】
陽極に用いられる透明材料としては、特に限定されるものではないが、例えば、インジウム−錫酸化物（ＩＴＯ；Indium Tin Oxide）、インジウム−亜鉛酸化物（ＩＺＯ；Indium Zinc Oxide）、酸化錫、アルミニウム・ドープ型酸化錫、マグネシウム−インジウム酸化物、ニッケル−タングステン酸化物、その他の金属酸化物；窒化ガリウム等の金属窒化物；セレン化亜鉛等の金属セレン化物；および硫化亜鉛；等の金属硫化物などが挙げられる。
陽極は、プラズマ蒸着されたフルオロカーボンで改質することができる。
【０１６８】
なお、陰極側のみから光を取り出す構成の有機エレクトロルミネッセンス素子の場合、陽極の透過特性は重要ではなく、陽極の材料として透明、不透明又は反射性の任意の導電性材料を使用することができる。したがって、この場合の陽極に用いられる材料の一例としては、金、イリジウム、モリブデン、パラジウム、白金等が挙げられる。
【０１６９】
＜＜正孔輸送性の層（正孔注入層３、正孔輸送層５）＞＞
陽極２と発光層６との間には、正孔輸送性の層が設けられている。
正孔輸送性の層とは、陽極と発光層との間に設けられた正孔輸送性を有する層であり、正孔注入層、正孔輸送層等である。正孔輸送性の層が陽極と発光層との間に複数設けられていてもよい。正孔注入層や正孔輸送層は、陽極より注入された正孔を発光層に伝達する機能を有する。これらの層を陽極と発光層との間に介在させることにより、正孔がより低い電界で発光層に注入される。
【０１７０】
なお、正孔輸送層は、図１に示す態様においては単層からなっているが、複数層、例えば、陽極側の第一正孔輸送層と、陰極側の第二正孔輸送層とからなっていてもよい。この２層構成の正孔輸送層の場合、第一正孔輸送層が第二正孔輸送層と比較して正孔輸送能に優れた層であり、第二正孔輸送層が第一正孔輸送層と比較して電子阻止能に優れた層であることが好ましい。第二正孔輸送層は、一般に電子阻止層と称されることもある。
【０１７１】
正孔輸送性の層の材料（正孔注入材料、正孔輸送材料、電子阻止材料等を含む）としては、特に限定されるものではないが、例えば、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、および、導電性高分子オリゴマー、特にチオフェンオリゴマーなどが挙げられる。これらのうち、ポルフィリン化合物、芳香族第三級アミン化合物及びスチリルアミン化合物が好ましく、特に芳香族第三級アミン化合物が好ましい。
【０１７２】
上記芳香族第三級アミン化合物及びスチリルアミン化合物の代表例としては、Ｎ，Ｎ，Ｎ’，Ｎ’−テトラフェニル−４，４’−ジアミノフェニル、Ｎ，Ｎ’−ジフェニル−Ｎ，Ｎ’−ビス（３−メチルフェニル）−〔１，１’−ビフェニル〕−４，４’−ジアミン（ＴＰＤ）、２，２−ビス（４−ジ−ｐ−トリルアミノフェニル）プロパン、１，１−ビス（４−ジ−ｐ−トリルアミノフェニル）シクロヘキサン、Ｎ，Ｎ，Ｎ’，Ｎ’−テトラ−ｐ−トリル−４，４’−ジアミノビフェニル、１，１−ビス（４−ジ−ｐ−トリルアミノフェニル）−４−フェニルシクロヘキサン、ビス（４−ジメチルアミノ−２−メチルフェニル）フェニルメタン、ビス（４−ジ−ｐ−トリルアミノフェニル）フェニルメタン、Ｎ，Ｎ’−ジフェニル−Ｎ，Ｎ’−ジ（４−メトキシフェニル）−４，４’−ジアミノビフェニル、Ｎ，Ｎ，Ｎ’，Ｎ’−テトラフェニル−４，４’−ジアミノジフェニルエーテル、４，４’−ビス（ジフェニルアミノ）クオードリフェニル、Ｎ，Ｎ，Ｎ−トリ（ｐ−トリル）アミン、４−（ジ−ｐ−トリルアミノ）−４’−〔４−（ジ−ｐ−トリルアミノ）スチリル〕スチルベン、４−Ｎ，Ｎ−ジフェニルアミノ−（２−ジフェニルビニル）ベンゼン、３−メトキシ−４’−Ｎ，Ｎ−ジフェニルアミノスチルベンゼン、Ｎ−フェニルカルバゾール、４，４’−ビス〔Ｎ−（１−ナフチル）−Ｎ−フェニルアミノ〕ビフェニル（ＮＰＤ）、４，４’，４’’−トリス〔Ｎ−（３−メチルフェニル）−Ｎ−フェニルアミノ〕トリフェニルアミン（ＭＴＤＡＴＡ）、３−［４−［１，１’−ビフェニル−４−イル］（９，９−ジメチルフルオレン−２−イル）アミノ］フェニル］−９−フェニル−９Ｈ−カルバゾール、及び４，４’−ビス［Ｎ−フェニル−Ｎ−（９−フェニルカルバゾール−３−イル）アミノ］−１，１’−ビフェニル］、Ｎ，Ｎ−ビス［４−（ジベンゾフラン−４−イル）フェニル］−Ｎ−（ｐ−テルフェニル−４−イル）アミン等が挙げられる。
【０１７３】
又、ｐ型−Ｓｉ、ｐ型−ＳｉＣなどの無機化合物も正孔注入材料、正孔輸送材料として使用することができる。
【０１７４】
正孔注入層および正孔輸送層は、上記材料から選ばれる１種以上からなる単層構造であってもよく、同一組成又は異種組成の複数層からなる積層構造であってもよい。
【０１７５】
＜＜電荷発生層４＞＞
正孔注入層３と正孔輸送層５との間には、電荷発生層が設けられていてもよい。
電荷発生層の材料としては、特に制限されるものではないが、例えば、ジピラジノ[２，３−ｆ：２’，３’−ｈ]キノキサリン−２，３，６，７，１０，１１−ヘキサカルボニトリル（ＨＡＴ−ＣＮ）が挙げられる。
【０１７６】
＜＜発光層６＞＞
正孔輸送層５と電子輸送層７または後述する正孔阻止層（第一電子輸送層）との間には、発光層６が設けられている。
発光層は、蛍光発光材料、又は熱活性化遅延蛍光発光材料を含み、この領域で電子・正孔対が再結合された結果として発光を生ずる。
【０１７７】
発光層は、低分子及びポリマー双方を含む単一材料からなっていてもよいが、より一般的には、ゲスト化合物でドーピングされたホスト材料からなっている。発光は主としてドーパントから生じ、任意の色を有することができる。
【０１７８】
ホスト材料としては、例えば、ビフェニル基、フルオレニル基、トリフェニルシリル基、カルバゾール基、ピレニル基、又はアントラニル基を有する化合物が挙げられる。より具体的には、ＤＰＶＢｉ（４，４’−ビス（２，２−ジフェニルビニル）−１，１’−ビフェニル）、ＢＣｚＶＢｉ（４，４’−ビス（９−エチル−３−カルバゾビニレン）１，１’−ビフェニル）、ＴＢＡＤＮ（２−ターシャルブチル−９，１０−ジ（２−ナフチル）アントラセン）、ＡＤＮ（９，１０−ジ（２−ナフチル）アントラセン）、ＣＢＰ（４，４’−ビス（カルバゾール−９−イル）ビフェニル）、ＣＤＢＰ（４，４’−ビス（カルバゾール−９−イル）−２，２’−ジメチルビフェニル）、２−（９−フェニルカルバゾール−３−イル）−９−［４−（４−フェニルフェニルキナゾリン−２−イル）カルバゾール、および９，１０−ビス（ビフェニル）アントラセン、２−（１０−フェニル−９−アントラセニル）ベンゾ［ｂ］ナフト［２，３−ｄ］フラン等が挙げられる。
【０１７９】
ホスト材料としては、後述する電子輸送材料、前述した正孔輸送性を有する材料、正孔・電子再結合を助ける（サポート）別の材料、又はこれら材料の組み合わせであってもよい。
【０１８０】
蛍光ドーパントとしては、例えば、アントラセン、ピレン、テトラセン、キサンテン、ペリレン、ルブレン、クマリン、ローダミン、キナクリドン、ジシアノメチレンピラン化合物、チオピラン化合物、ポリメチン化合物、ピリリウム、チアピリリウム化合物、フルオレン誘導体、ペリフランテン誘導体、インデノペリレン誘導体、ビス（アジニル）アミンホウ素化合物、ビス（アジニル）メタン化合物、カルボスチリル化合物等が挙げられる。蛍光ドーパントはこれらから選ばれる２種以上を組み合わせたものであってもよい。
【０１８１】
燐光ドーパントとしては、例えば、イリジウム、白金、パラジウム、オスミウム等の遷移金属の有機金属錯体が挙げられる。
【０１８２】
蛍光ドーパント及び燐光ドーパントの具体例としては、Ａｌｑ３（トリス（８−ヒドロキシキノリン）アルミニウム）、ＤＰＡＶＢｉ（４，４’−ビス［４−（ジ−ｐ−トリルアミノ）スチリル］ビフェニル）、ペリレン、ビス［２−（４−ｎ−ヘキシルフェニル）キノリン］（アセチルアセトナート）イリジウム（ＩＩＩ）、Ｉｒ（ＰＰｙ）３（トリス（２−フェニルピリジン）イリジウム（ＩＩＩ））、及びＦＩｒＰｉｃ（ビス（３，５−ジフルオロ−２−（２−ピリジル）フェニル−（２−カルボキシピリジル）イリジウム（ＩＩＩ）））、１，６−ピレンジアミン，Ｎ１，Ｎ６−ビス（［１，１’−ビフェニル］−３−イル）−Ｎ１，Ｎ６−ビス（４−ジベンゾフラニル）−等が挙げられる。
【０１８３】
発光層は単層構造であってもよく、同一組成又は異種組成の複数層からなる積層構造であってもよい。
【０１８４】
＜＜電子輸送性の層（電子輸送層７、電子注入層８）＞＞
電子輸送層７は、電子注入層８と、発光層６との間に設けられている。
電子輸送層は、電子注入層より注入された電子を発光層に伝達する機能を有する。電子輸送層を電子注入層と発光層との間に介在させることにより、電子がより低い電界で発光層に注入される。
【０１８５】
なお、電子輸送層は、図１に示す態様においては単層からなっているが、複数層、例えば、陽極側の第一電子輸送層と、陰極側の第二電子輸送層とからなっていてもよい。この２層構成の電子輸送層の場合、第二電子輸送層が第一正孔輸送層と比較して電子輸送能に優れた層であり、第一電子輸送層が第二電子輸送層と比較して正孔阻止能に優れた層であることが好ましい。第一電子輸送層は、一般に正孔阻止層と称されることもある。正孔阻止層は、キャリアバランスを改善させることができる。
【０１８６】
電子輸送層は電子輸送性材料を含む。電子輸送性材料としては、８−ヒドロキシキノリナートリチウム（Ｌｉｑ）、ビス（８−ヒドロキシキノリナート）亜鉛、ビス（８−ヒドロキシキノリナート）銅、ビス（８−ヒドロキシキノリナート）マンガン、トリス（８−ヒドロキシキノリナート）アルミニウム、トリス（２−メチル−８−ヒドロキシキノリナート）アルミニウム、トリス（８−ヒドロキシキノリナート）ガリウム、ビス（１０−ヒドロキシベンゾ［ｈ］キノリナート）ベリリウム、ビス（１０−ヒドロキシベンゾ［ｈ］キノリナート）亜鉛、ビス（２−メチル−８−キノリナート）クロロガリウム、ビス（２−メチル−８−キノリナート）（ｏ−クレゾラート）ガリウム、ビス（２−メチル−８−キノリナート）−１−ナフトラートアルミニウム、又はビス（２−メチル−８−キノリナート）−２−ナフトラートガリウム、２−［３−（９−フェナントレニル）−５−（３−ピリジニル）フェニル］−４，６−ジフェニル−１，３，５−トリアジン、及び２−（４，’’−ジ−２−ピリジニル［１，１’：３’，１’’−テルフェニル］−５−イル）−４，６−ジフェニル−１，３，５−トリアジン、ＢＣＰ（２，９−ジメチル−４，７−ジフェニル−１，１０−フェナントロリン）、Ｂｐｈｅｎ（４，７−ジフェニル−１，１０−フェナントロリン）、ＢＡｌｑ（ビス（２−メチル−８−キノリノラート）−４−（フェニルフェノラート）アルミニウム）、およびビス（１０−ヒドロキシベンゾ［ｈ］キノリナート）ベリリウム）等が挙げられる。
【０１８７】
電子注入層は、電子注入性を向上させ、素子特性（例えば、発光効率、定電圧駆動、又は高耐久性）を向上させることができる。
【０１８８】
電子注入層の材料として望ましい化合物としては、フルオレノン、アントラキノジメタン、ジフェノキノン、チオピランジオキシド、オキサゾール、オキサジアゾール、トリアゾール、イミダゾール、ペリレンテトラカルボン酸、フレオレニリデンメタン、アントラキノジメタン、アントロン等が挙げられる。また、上記した金属錯体やアルカリ金属酸化物、アルカリ土類酸化物、希土類酸化物、アルカリ金属ハロゲン化物、アルカリ土類ハロゲン化物、希土類ハロゲン化物、ＳｉＯ２、ＡｌＯ、ＳｉＮ、ＳｉＯＮ、ＡｌＯＮ、ＧｅＯ、ＬｉＯ、ＬｉＯＮ、ＴｉＯ、ＴｉＯＮ、ＴａＯ、ＴａＯＮ、ＴａＮ、Ｃなどの各種酸化物、窒化物、または酸化窒化物のような無機化合物等も使用できる。
【０１８９】
＜＜陰極９＞＞
電子注入層８上には陰極９が設けられている。
陽極を通過した発光のみが取り出される構成の有機エレクトロルミネッセンス素子の場合、前述したように陰極は任意の導電性材料から形成することができる。望ましい陰極材料としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。
【０１９０】
以上説明した本態様にかかる有機エレクトロルミネッセンス素子１００は、前述したように、電子輸送層５、及び電子注入層３からなる群より選ばれる１つ以上は、縮合環化合物（１）〜（３）を含む。
【０１９１】
縮合環化合物（１）〜（３）は、特許文献１に記載の化合物と比較して、有機エレクトロルミネッセンス素子、特に蛍光発光性の有機エレクトロルミネッセンス素子における電子輸送層に用いた場合、高い発光効率で作動する有機エレクトロルミネッセンス素子が得られる。
【０１９２】
したがって、本発明の他の態様によれば、発光効率に優れた有機エレクトロルミネッセンス素子を提供することができる。
また、本発明のさらに他の態様によれば、電子輸送材料として用いたときに、発光効率に優れた有機エレクトロルミネッセンス素子の作製に資する有機エレクトロルミネッセンス素子用材料を提供することができる。
【０１９３】
本発明の一態様にかかる縮合環化合物は、有機エレクトロルミネッセンス素子用材料、例えば、電子輸送材料、電子注入材料として利用可能である。該縮合環化合物を用いた有機エレクトロルミネッセンス素子は、発光効率に優れる。さらに該縮合環化合物は、有機エレクトロルミネッセンス素子への利用に限られるものではなく、電子写真感光体、光電変換素子、太陽電池、およびイメージセンサー等の有機光導電材料への分野にも応用可能である。
【実施例】
【０１９４】
以下、本発明の一態様にかかる縮合環化合物を、実施例に基づきさらに詳細に説明するが、該縮合環化合物はこれらの実施例に何ら限定されて解釈されるものではない。
なお、本実施例で用いた分析機器及び測定方法を以下に列記する。
【０１９５】
［材料純度測定（ＨＰＬＣ分析）］
測定装置：東ソー製  マルチステーションＬＣ−８０２０
測定条件：カラム  Ｉｎｅｒｔｓｉｌ  ＯＤＳ−３Ｖ
（４．６ｍｍΦ×２５０ｍｍ）
検出器  ＵＶ検出（波長  ２５４ｎｍ）
溶離液  メタノール／テトラヒドロフラン＝９／１（ｖ／ｖ比）
［ＮＭＲ測定］
測定装置：バリアン社製  Ｇｅｍｉｎｉ２００
［質量分析］
質量分析装置：日立製作所  Ｍ−８０Ｂ
測定方法：ＦＤ−ＭＳ分析
［有機エレクトロルミネッセンス素子の発光特性］
測定装置：トプコンテクノハウス社製ＬＵＭＩＮＡＮＣＥＭＥＴＥＲ（ＢＭ−９）
【０１９６】
［合成例−１]（４，４，５，５−テトラメチル−２−（７−フェニルジベンゾ［ｇ，ｐ］クリセン−３−イル）−１，３，２−ジオキサボロランの合成）
【０１９７】
【化９】
2020015691.tif 000082
【０１９８】
窒素気流下、５０ｍのガラス容器に、３−クロロ−７−フェニルジベンゾ［ｇ，ｐ］クリセン  ２．６３ｇ（６．００ｍｍｏｌ）、ビス（ピナコラト）ジボロン  １．８３ｇ（７．２０ｍｍｏｌ）、酢酸パラジウム  ２７ｍｇ（０．１２ｍｍｏｌ）、２−ジシクロヘキシルホスフィノ−２’，４’，６’−トリイソプロピルビフェニル（Ｘｐｈｏｓ）  １１４ｍｇ（０．２４ｍｍｏｌ）、酢酸カリウム  １．７７ｇ（１８．０ｍｍｏｌ）、およびトルエン  ３０ｍを加え、１１０℃で２２時間攪拌した。室温まで冷却後、ろ過を実施し、回収したろ液を減圧下で濃縮した。残渣をシリカゲルカラムクロマトフラフィーで精製することで、４，４，５，５−テトラメチル−２−（７−フェニルジベンゾ［ｇ，ｐ］クリセン−３−イル）−１，３，２−ジオキサボロランの無色粉末を１．８５ｇ（３．４８ｍｍｏｌ）単離した（収率５８．０％、ＨＰＬＣ純度９７．４％）。
【０１９９】
化合物の同定は１Ｈ−ＮＭＲ測定により行った。
１Ｈ−ＮＭＲ（ＣＤＣｌ３）；９．２２（ｓ，１Ｈ），８．９４−８．９０（ｍ，２Ｈ），８．７８−８．６８（ｍ，５Ｈ），８．０４（ｄｄ，１Ｈ），７．９４（ｄｄ，１Ｈ），７．７６−７．６３（ｍ，６Ｈ），７．４９（ｔ，２Ｈ），７．３７（ｔ，１Ｈ），１．４５（ｓ，１２Ｈ）
【０２００】
［合成例−２]（４，４，５，５−テトラメチル−２−（ジベンゾ［ｇ，ｐ］クリセン−３−イル）−１，３，２−ジオキサボロランの合成）
【０２０１】
【化１０】
2020015691.tif 000083
【０２０２】
窒素気流下、５０ｍのガラス容器に、３−クロロ−ジベンゾ［ｇ，ｐ］クリセン  ０．９１ｇ  （２．５０ｍｍｏｌ）、ビス（ピナコラト）ジボロン  ０．７６ｇ（３．００ｍｍｏｌ）、酢酸パラジウム  １１ｍｇ（０．０５ｍｍｏｌ）、２−ジシクロヘキシルホスフィノ−２’，４’，６’−トリイソプロピルビフェニル（Ｘｐｈｏｓ）  １４７ｍｇ（０．１０ｍｍｏｌ）、酢酸カリウム  ０．７４ｇ（７．５０ｍｍｏｌ）、およびトルエン  １３ｍを加え、１１０℃で１７時間攪拌した。室温まで冷却後、ろ過を実施し、回収したろ液を減圧下で濃縮することで、４，４，５，５−テトラメチル−２−（ジベンゾ［ｇ，ｐ］クリセン−３−イル）−１，３，２−ジオキサボロランを含む粉末を１．２８ｇ得た。得られた粉末をそのまま次の反応に用いた。
【０２０３】
化合物の同定は１Ｈ−ＮＭＲ測定により行った。
１Ｈ−ＮＭＲ（ＣＤＣｌ３）；９．２０（ｓ，１Ｈ），８．５７（ｄ，１Ｈ），８．７４−８．６６（ｍ，６Ｈ），８．０３（ｄｄ，１Ｈ），７．７２−７．６１（ｍ，６Ｈ），１．４５（ｓ，１２Ｈ）
【０２０４】
［合成例−３]（４，４，５，５−テトラメチル−２−（７−フェニルジベンゾ［ｇ，ｐ］クリセン−２−イル）−１，３，２−ジオキサボロランの合成）
【０２０５】
【化１１】
2020015691.tif 000084
【０２０６】
窒素気流下、５０ｍのガラス容器に、２−クロロ−７−フェニルジベンゾ［ｇ，ｐ］クリセン  １１０ｍｇ（０．２５ｍｍｏｌ）、ビス（ピナコラト）ジボロン  ７６ｍｇ（０．３０ｍｍｏｌ）、酢酸パラジウム  １．１ｍｇ（０．００５ｍｍｏｌ）、２−ジシクロヘキシルホスフィノ−２’，４’，６’−トリイソプロピルビフェニル（Ｘｐｈｏｓ）  ４．８ｍｇ（０．０１ｍｍｏｌ）、酢酸カリウム  ７４ｍｇ（０．７５ｍｍｏｌ）、およびトルエン  ５ｍを加え、１１０℃で１９時間攪拌した。室温まで冷却後、ろ過を実施し、回収したろ液を減圧下で濃縮することで、４，４，５，５−テトラメチル−２−（７−フェニルジベンゾ［ｇ，ｐ］クリセン−２−イル）−１，３，２−ジオキサボロランを含む粉末を１５２ｍｇ得た。得られた粉末をそのまま次の反応に用いた。
【０２０７】
化合物の同定は１Ｈ−ＮＭＲ測定により行った。
１Ｈ−ＮＭＲ（ＣＤＣｌ３）；８．９３（ｄ，１Ｈ），８．７９−８．６９（ｍ，７Ｈ），７．９４（ｄｄ，１Ｈ），７．７６−７．６２（ｍ，７Ｈ），７．５０（ｔ，２Ｈ），７．３９（ｔ，１Ｈ），１．２６（ｓ，１２Ｈ）
【０２０８】
［合成例−４]（４，４，５，５−テトラメチル−２−（ジベンゾ［ｇ，ｐ］クリセン−２−イル）−１，３，２−ジオキサボロランの合成）
【０２０９】
【化１２】
2020015691.tif 000085
【０２１０】
窒素気流下、５０ｍのガラス容器に、２−クロロ−ジベンゾ［ｇ，ｐ］クリセン  ３．２６ｇ  （９．００ｍｍｏｌ）、ビス（ピナコラト）ジボロン  ２．７４ｇ（１０．８ｍｍｏｌ）、酢酸パラジウム  ４０ｍｇ（０．１８ｍｍｏｌ）、２−ジシクロヘキシルホスフィノ−２’，４’，６’−トリイソプロピルビフェニル（Ｘｐｈｏｓ）  １７２ｍｇ（０．３６ｍｍｏｌ）、酢酸カリウム  ２．６５ｇ（２７．０ｍｍｏｌ）、およびトルエン  ３０ｍを加え、１１０℃で１７時間攪拌した。室温まで冷却後、ろ過を実施し、回収したろ液を減圧下で濃縮することで、４，４，５，５−テトラメチル−２−（ジベンゾ［ｇ，ｐ］クリセン−２−イル）−１，３，２−ジオキサボロランを含む液体を５．８５ｇ得た。得られた液体をそのまま次の反応に用いた。
【０２１１】
化合物の同定は１Ｈ−ＮＭＲ測定により行った。
１Ｈ−ＮＭＲ（ＣＤＣｌ３）；９．１５（ｓ，１Ｈ），８．７５−８．６６（ｍ，７Ｈ），８．０７（ｄｄ，１Ｈ），７．７１−７．６１（ｍ，６Ｈ），１．３７（ｓ，１２Ｈ）
【０２１２】
［実施例−１]（化合物（ＡＡ−２）の合成）
【０２１３】
【化１３】
2020015691.tif 000086
【０２１４】
窒素気流下、２００ｍＬの二口ナスフラスコに、４，４，５，５−テトラメチル−２−（７−フェニルジベンゾ［ｇ，ｐ］クリセン−３−イル）−１，３，２−ジオキサボロラン  ０．５３ｇ（１．００ｍｍｏｌ）、２−クロロ−４，６−ジフェニル−１，３，５−トリアジンクロライド  ０．３２ｇ（１．２０ｍｍｏｌ）、テトラキス（トリフェニルホスフィン）パラジウム（０）  ２３ｍｇ（０．０２ｍｍｏｌ）、テトラヒドロフラン  １０ｍＬ、及び濃度２Ｍの炭酸カリウム水溶液  １０ｍＬを加え、７０℃で１７時間攪拌した。室温まで冷却後、メタノール  ５０ｍＬを添加し、撹拌した。析出した固体をろ過で回収し、再結晶（ｏ−キシレン／メタノール）することで、化合物（ＡＡ−２）の無色粉末を０．５５ｇ  （０．８６ｍｍｏｌ）単離した（収率８６．１％、ＨＰＬＣ純度９８．８％）。化合物（ＡＡ−２）の昇華温度は、３３５℃であり、昇華品の化合物（ＡＡ−２）は粉末状であることを確認した。
【０２１５】
化合物の同定は１Ｈ−ＮＭＲ測定により行った。
１Ｈ−ＮＭＲ（ＣＤＣｌ３）；１０．１４（ｓ，１Ｈ），９．０２（ｄ，１Ｈ），８．９６（ｄｄ，１Ｈ），８．９１（ｄ，１Ｈ），８．８９−８．８３（ｍ，５Ｈ），８．７８（ｄｄ，１Ｈ），８．７６−８．７２（ｍ，３Ｈ），８．０４（ｄｄ，１Ｈ），７．７７−７．６１（ｍ，１２Ｈ），７．５２（ｔ，２Ｈ），７．４１（ｔ，１Ｈ）
【０２１６】
［実施例−２]（化合物（ＡＢ−２）の合成）
【０２１７】
【化１４】
2020015691.tif 000087
【０２１８】
窒素気流下、２００ｍＬの二口ナスフラスコに、４，４，５，５−テトラメチル−２−（７−フェニルジベンゾ［ｇ，ｐ］クリセン−３−イル）−１，３，２−ジオキサボロラン  ０．７７ｇ（１．４５ｍｍｏｌ）、２−（４−ブロモフェニル）−４，６−ジフェニル−１，３，５−トリアジン  ０．６８ｇ（１．７４ｍｍｏｌ）、テトラキス（トリフェニルホスフィン）パラジウム（０）  ３３ｍｇ（０．０３ｍｍｏｌ）、テトラヒドロフラン  １０ｍＬ、及び濃度２Ｍの炭酸カリウム水溶液  １０ｍＬを加え、７０℃で１９時間攪拌した。室温まで冷却後、メタノール  ５０ｍＬを添加し、撹拌した。析出した固体をろ過で回収し、再結晶（ｏ−キシレン／メタノール）することで、化合物（ＡＢ−２）の無色粉末を０．８１ｇ  （１．１４ｍｍｏｌ）単離した（収率７８．８％、ＨＰＬＣ純度９８．５％）。化合物（ＡＢ−２）の昇華温度は、３５０℃であり、昇華品の化合物（ＡＢ−２）は粉末状であることを確認した。
【０２１９】
化合物の同定は１Ｈ−ＮＭＲ測定により行った。
１Ｈ−ＮＭＲ（ＣＤＣｌ３）；９．０３（ｄ，１Ｈ），８．９６−８．９４（ｍ，３Ｈ），８．８９（ｄ，１Ｈ），８．８５−８．７３（ｍ，９Ｈ），８．０６（ｄ，２Ｈ），７．９８（ｄｄ，２Ｈ），７．７８−７．５９（ｍ，１２Ｈ），７．５１（ｔ，２Ｈ），７．４１（ｔ，１Ｈ）
【０２２０】
［実施例−３]（化合物（ＡＣ−２）の合成）
【０２２１】
【化１５】
2020015691.tif 000088
【０２２２】
窒素気流下、２００ｍＬの二口ナスフラスコに、４，４，５，５−テトラメチル−２−（７−フェニルジベンゾ［ｇ，ｐ］クリセン−３−イル）−１，３，２−ジオキサボロラン  ０．５３ｇ（１．００ｍｍｏｌ）、２−（３−ブロモフェニル）−４，６−ジフェニル−１，３，５−トリアジン  ０．４７ｇ（１．２０ｍｍｏｌ）、テトラキス（トリフェニルホスフィン）パラジウム（０）  ２３ｍｇ（０．０２ｍｍｏｌ）、テトラヒドロフラン  １０ｍＬ、及び濃度２Ｍの炭酸カリウム水溶液  １０ｍＬを加え、７０℃で１９時間攪拌した。室温まで冷却後、メタノール  ５０ｍＬを添加し、撹拌した。析出した固体をろ過で回収し、再結晶（ｏ−キシレン／メタノール）することで、化合物（ＡＣ−２）の無色粉末を０．５３ｇ  （０．７５ｍｍｏｌ）単離した（収率７５．１％、ＨＰＬＣ純度９８．９％）。化合物（ＡＣ−２）の昇華温度は、３４５℃であり、昇華品の化合物（ＡＣ−２）は粉末状であることを確認した。
【０２２３】
化合物の同定は１Ｈ−ＮＭＲ測定により行った。
１Ｈ−ＮＭＲ（ＣＤＣｌ３）；９．２３（ｔ，１Ｈ），９．０５（ｄ，１Ｈ），８．９５（ｄ，１Ｈ），８．９１（ｄ，１Ｈ），８．８７−８．７４（ｍ，１０Ｈ），８．０８（ｄｄ，１Ｈ），８．０３（ｄｄ，１Ｈ），７．９７（ｄｄ，１Ｈ），７．７９−７．５８（ｍ，１３Ｈ），７．５１（ｔ，２Ｈ），７．４０（ｔ，１Ｈ）
【０２２４】
［実施例−４]（化合物（ＨＡ−２）の合成）
【０２２５】
【化１６】
2020015691.tif 000089
【０２２６】
窒素気流下、２００ｍＬの二口ナスフラスコに、合成例−３で得た４，４，５，５−テトラメチル−２−（７−フェニルジベンゾ［ｇ，ｐ］クリセン−２−イル）−１，３，２−ジオキサボロランを含む粉末  １．３０ｇ（２．４５ｍｍｏｌ）、２−クロロ−４，６−ジフェニル−１，３，５−トリアジンクロライド  ０．７９ｇ（２．９４ｍｍｏｌ）、テトラキス（トリフェニルホスフィン）パラジウム（０）  ２８ｍｇ（０．０２ｍｍｏｌ）、テトラヒドロフラン  ２０ｍＬ、及び濃度２Ｍの炭酸カリウム水溶液  ２０ｍＬを加え、７０℃で２日間攪拌した。室温まで冷却後、メタノール  ５０ｍＬを添加し、撹拌した。析出した固体をろ過で回収し、再結晶（ｏ−キシレン／メタノール）することで、化合物（ＨＡ−２）の無色粉末を０．８５ｇ（１．３３ｍｍｏｌ）単離した（収率。５４．３％、ＨＰＬＣ純度９９．５％）。化合物（ＨＡ−２）の昇華温度は、３２０℃であり、昇華品の化合物（ＨＡ−２）は粉末状であることを確認した。
【０２２７】
化合物の同定は１Ｈ−ＮＭＲ測定により行った。
１Ｈ−ＮＭＲ（ＣＤＣｌ３）；１０．２５（ｄ，１Ｈ），９．０１（ｄｄ，１Ｈ），８．９５（ｄｔ，２Ｈ），８．８９−８．７５（ｍ，９Ｈ），７．９８（ｄｄ，１Ｈ），７．８１−７．５７（ｍ，１２Ｈ），７．５１（ｔ，２Ｈ），７．４１（ｔ，１Ｈ） 
【０２２８】
［実施例−５]（化合物（ＨＣ−１）の合成）
【０２２９】
【化１７】
2020015691.tif 000090
【０２３０】
窒素気流下、１００ｍＬの二口ナスフラスコに、合成例−４で得た４，４，５，５−テトラメチル−２−（７−フェニルジベンゾ［ｇ，ｐ］クリセン−２−イル）−１，３，２−ジオキサボロランを含む液体  １．８６ｇ、２−（３−ブロモフェニル）−４，６−ジフェニル−１，３，５−トリアジン  ０．９５ｇ（２．４４ｍｍｏｌ）、テトラキス（トリフェニルホスフィン）パラジウム（０）  ５７ｍｇ（０．０４９ｍｍｏｌ）、テトラヒドロフラン  ４０ｍＬ、及び濃度２Ｍの炭酸カリウム水溶液  ４ｍＬを加え、７０℃で１７時間攪拌した。室温まで冷却後、メタノール  ２００ｍＬを添加し、撹拌した。析出した固体をろ過で回収し、再結晶（ｏ−キシレン／メタノール）することで、化合物（ＨＣ−１）の無色粉末を１．２９ｇ  （２．０３ｍｍｏｌ）単離した（収率８３．０％、ＨＰＬＣ純度９９．４％）。化合物（ＨＣ−１）の昇華温度は、３４５℃であり、昇華品の化合物（ＨＣ−１）は粉末状であることを確認した。
【０２３１】
化合物の同定は１Ｈ−ＮＭＲ測定により行った。
１Ｈ−ＮＭＲ（ＣＤＣｌ３）；９．１６（ｔ，１Ｈ），９．０８（ｄ，１Ｈ），８．８９−８．７２（ｍ，１０Ｈ），８．１０（ｄｄ，１Ｈ），７．９８（ｄｔ，１Ｈ），７．７７−７．６１（ｍ，１１Ｈ），７．１４−７．０８（ｍ，４Ｈ）
【０２３２】
［実施例−６]（化合物（ＨＣ−２）の合成）
【０２３３】
【化１８】
2020015691.tif 000091
【０２３４】
窒素気流下、２００ｍＬの二口ナスフラスコに、４，４，５，５−テトラメチル−２−（７−フェニルジベンゾ［ｇ，ｐ］クリセン−２−イル）−１，３，２−ジオキサボロラン  １．３０ｇ（２．４５ｍｍｏｌ）、２−（３−ブロモフェニル）−４，６−ジフェニル−１，３，５−トリアジン  ０．４７ｇ（１．２０ｍｍｏｌ）、テトラキス（トリフェニルホスフィン）パラジウム（０）  ５７ｍｇ（０．０４９ｍｍｏｌ）、テトラヒドロフラン  ２２ｍＬ、及び濃度２Ｍの炭酸カリウム水溶液  ２２ｍＬを加え、７０℃で１８時間攪拌した。室温まで冷却後、メタノール  ５０ｍＬを添加し、撹拌した。析出した固体をろ過で回収し、再結晶（ｏ−キシレン／メタノール）することで、化合物（ＨＣ−２）の無色粉末を０．８５ｇ  （１．１８ｍｍｏｌ）単離した（収率４８．５％、ＨＰＬＣ純度９５．１％）。化合物（ＨＣ−２）の昇華温度は、３４５℃であり、昇華品の化合物（ＨＣ−２）は粉末状であることを確認した。
【０２３５】
化合物の同定は１Ｈ−ＮＭＲ測定により行った。
１Ｈ−ＮＭＲ（ＣＤＣｌ３）；９．１１（ｔ，１Ｈ），９．００（ｄ，１Ｈ），８．９２（ｄ，１Ｈ），８．８５−８．７１（ｍ，１１Ｈ），８．０２（ｄｄ，１Ｈ），７．９２（ｄｔ，２Ｈ），７．７６−７．５６（ｍ，１３Ｈ），７．５０（ｔ，２Ｈ），７．４０（ｔ，１Ｈ）
【０２３６】
［実施例−７]（化合物（ＨＱ−１）の合成）
【０２３７】
【化１９】
2020015691.tif 000092
【０２３８】
窒素気流下、１００ｍＬの二口ナスフラスコに、２，４−ジフェニル−６−［３’−（４，４，５，５−テトラメチル−１，３，２−ジオキサボロラン−２−イル）［１，１’−ビフェニル］−３−イル］−１，３，５−トリアジン  ０．７２ｇ（１．４０ｍｍｏｌ）、２−クロロジベンゾ［ｇ，ｐ］クリセン  ０．６１ｇ（１．６８ｍｍｏｌ）、酢酸パラジウム  ６．３ｍｇ（０．０３ｍｍｏｌ）、２−ジシクロヘキシルホスフィノ−２’，４’，６’−トリイソプロピルビフェニル（Ｘｐｈｏｓ）  ２９ｍｇ（０．０６ｍｍｏｌ）、テトラヒドロフラン  ２０ｍＬ、及び濃度２Ｍの炭酸カリウム水溶液  ２０ｍＬを加え、７０℃で２４時間攪拌した。室温まで冷却後、メタノール  １００ｍＬを添加し、撹拌した。析出した固体をろ過で回収し、純水およびメタノールで洗浄した。残渣を再結晶（ｏ−キシレン／メタノール）することで、化合物（ＨＱ−１）の灰色粉末を０．８５ｇ（１．２０ｍｍｏｌ）単離した（収率８５．６％、ＨＰＬＣ純度９６．７％）。化合物（ＨＱ−１）の昇華温度は、３３０℃であり、昇華品の化合物（ＨＱ−１）は粉末状であることを確認した。  
【０２３９】
化合物の同定は１Ｈ−ＮＭＲ測定により行った。
１Ｈ−ＮＭＲ（ＣＤＣｌ３）；９．０６（ｔ，１Ｈ），９．０３（ｄ，１Ｈ），８．８４−８．６８（ｍ，１２Ｈ），８．７６（ｔ，１Ｈ），８．０５（ｄｄ，１Ｈ），７．９０（ｄｔ，１Ｈ），７．８１（ｄｔ，１Ｈ），７．７８（ｄｔ，１Ｈ），７．７４−７．５４（ｍ，１４Ｈ）
【０２４０】
［実施例−８]（化合物（ＨＳ−１）の合成）
【０２４１】
【化２０】
2020015691.tif 000093
【０２４２】
窒素気流下、１００ｍＬの二口ナスフラスコに、２，４−ジフェニル−６−［３’’−（４，４，５，５−テトラメチル−１，３，２−ジオキサボロラン−２−イル）［１，１’：３’，１’’−テルフェニル］−３−イル］−１，３，５−トリアジン  ０．６１ｇ（１．００ｍｍｏｌ）、２−クロロジベンゾ［ｇ，ｐ］クリセン  ０．４４ｇ（１．２０ｍｍｏｌ）、酢酸パラジウム  ４．５ｍｇ（０．０２ｍｍｏｌ）、２−ジシクロヘキシルホスフィノ−２’，４’，６’−トリイソプロピルビフェニル（Ｘｐｈｏｓ）  １８ｍｇ（０．０４ｍｍｏｌ）、テトラヒドロフラン  １０ｍＬ、及び濃度２Ｍの炭酸カリウム水溶液  １０ｍＬを加え、７０℃で３日間攪拌した。室温まで冷却後、メタノール  ２０ｍＬを添加し、撹拌した。析出した固体をろ過で回収し、純水およびメタノールで洗浄した。残渣を再結晶（ｏ−キシレン／メタノール）することで、化合物（ＨＳ−１）の薄黄色粉末を０．１１ｇ（０．１４ｍｍｏｌ）単離した（収率１３．４％、ＨＰＬＣ純度９７．３％）。化合物（ＨＳ−１）の昇華温度は、３４５℃であり、昇華品の化合物（ＨＳ−１）は粉末状であることを確認した。
【０２４３】
化合物の同定は１Ｈ−ＮＭＲ測定により行った。
１Ｈ−ＮＭＲ（ＣＤＣｌ３）；９．０６（ｔ，１Ｈ），９．０２（ｄ，１Ｈ），８．８１−８．６８（ｍ，１２Ｈ），８．０８−８．０２（ｍ，３Ｈ），７．９２（ｄ，１Ｈ），７．７９−７．５２（ｍ，１９Ｈ）
【０２４４】
［比較例−１］
実施例−１と同様の反応形式で、下記式（Ｘ１）で表される３−（４，６−ジフェニル−１，３，５−トリアジン−２−イル）ジベンゾ［ｇ，ｐ］クリセン（特許文献１に開示された化合物）を合成した。化合物（Ｘ１）の昇華温度は、３２０℃であり、昇華品の化合物（Ｘ１）は粉末状であることを確認した。
【０２４５】
【化２１】
2020015691.tif 000094
【０２４６】
［素子実施例−１  （化合物（ＡＡ−２）の素子評価）]
次に、得られた化合物（ＡＡ−２）を用いて、図２に示す積層構成を有する有機エレクトロルミネッセンス素子を作製した。図２は本発明の一態様にかかるエレクトロルミネッセンス素子の他の積層構成の例を示す概略断面図である。有機エレクトロルミネッセンス素子の作製に用いた化合物の構造式及びその略称は以下のとおりである。
【０２４７】
【化２２】
2020015691.tif 000095
【０２４８】
（基板１、陽極２の作製）
陽極をその表面に備えた基板として、２ｍｍ幅の酸化インジウム−スズ（ＩＴＯ）膜（膜厚１１０ｎｍ）がストライプ状にパターンされたＩＴＯ透明電極付きガラス基板を用意した。ついで、この基板をイソプロピルアルコールで洗浄した後、オゾン紫外線洗浄により表面処理を行った。
【０２４９】
（真空蒸着の準備）
洗浄後の表面処理が施された基板上に、真空蒸着法で各層の真空蒸着を行い、各層を積層形成した。各有機材料および金属材料は抵抗加熱方式により成膜した。
まず、真空蒸着槽内に前記ガラス基板を導入し、１．０×１０−４Ｐａまで減圧した。そして、以下の順で、各層の成膜条件に従ってそれぞれ作製した。
【０２５０】
（正孔注入層３の作製）
昇華精製したＨＩＬを０．１５ｎｍ／秒の速度で５０ｎｍ成膜し、正孔注入層を作製した。
【０２５１】
（電荷発生層４の作製）
昇華精製したＨＡＴを０．０５ｎｍ／秒の速度で５ｎｍ成膜し、電荷発生層を作製した。
【０２５２】
（第一正孔輸送層５１の作製）
ＨＴＬ−１を０．１５ｎｍ／秒の速度で１０ｎｍ成膜し、第一正孔輸送層を作製した。
【０２５３】
（第二正孔輸送層５２の作製）
ＨＴＬ−２を０．１５ｎｍ／秒の速度で１０ｎｍ成膜し、第二正孔輸送層（電子阻止層）を作製した。この第二正孔輸送層は、電子の流入を阻止する電子阻止層としても機能する層である。
【０２５４】
（発光層６の作製）
ＥＭＬ−１及びＥＭＬ−２を９５：５（質量比）の割合で２５ｎｍ成膜し、発光層を作製した。成膜速度は０．１８ｎｍ／秒であった。
【０２５５】
（第一電子輸送層７１の作製）
ＥＴＬ−１を０．１５ｎｍ／秒の速度で５ｎｍ成膜し、第一電子輸送層（正孔阻止層）を作製した。この第一電子輸送層は、正孔の流入を阻止する正孔阻止層としても機能する層である。
【０２５６】
（第二電子輸送層７２の作製）
化合物（ＡＡ−２）及びＬｉｑを５０：５０（質量比）の割合で３０ｎｍ成膜し、第二電子輸送層を作製した。成膜速度は０．１５ｎｍ／秒であった。
【０２５７】
（電子注入層８の作製）
Ｌｉｑを０．０１ｎｍ／秒の速度で１ｎｍ成膜し、電子注入層を作製した。
【０２５８】
（陰極９の作製）
最後に、基板上のＩＴＯストライプと直行するようにメタルマスクを配し、陰極（陰極層）を成膜した。陰極は、銀／マグネシウム（質量比１／１０）と銀とを、この順番で、それぞれ８０ｎｍと２０ｎｍとで成膜し、２層構造とした。銀／マグネシウムの成膜速度は０．５ｎｍ／秒、銀の成膜速度は０．２ｎｍ／秒であった。
【０２５９】
以上により、図２に示すような積層構成を有する発光面積４ｍｍ２有機エレクトロルミネッセンス素子を作製した。なお、それぞれの膜厚は、触針式膜厚測定計（Ｂｒｕｋｅｒ社製ＤＥＫＴＡＫ）で測定した。
【０２６０】
さらに、この素子を酸素及び水分濃度１ｐｐｍ以下の窒素雰囲気のグローブボックス内で封止した。封止は、ガラス製の封止キャップと成膜基板（素子）とを、ビスフェノールＦ型液状エポキシ樹脂（ナガセケムテックス社製）を用いて行った。
【０２６１】
上記のようにして作製した有機エレクトロルミネッセンス素子に直流電流を印加し、輝度計（ＴＯＰＣＯＮ社製ＬＵＭＩＮＡＮＣＥ  ＭＥＴＥＲ  ＢＭ−９）を用いて発光特性を評価した。発光特性として、電流密度１０ｍＡ／ｃｍ２を流した時の電圧（Ｖ）、電流効率（ｃｄ／Ａ）を測定した。得られた測定結果を表１０に示す。なお、電圧、および電流効率は、後述の素子比較例−１における結果を基準値（１００）とした相対値である。
【０２６２】
［素子実施例−２  （化合物（ＡＢ−２）の素子評価）]
素子実施例−１において、化合物（ＡＡ−２）の代わりに、化合物（ＡＢ−２）を用いた以外は、素子実施例−１と同じ方法で有機エレクトロルミネッセンス素子を作製し、評価した。得られた測定結果を表１０に示す。
【０２６３】
［素子実施例−３  （化合物（ＡＣ−２）の素子評価）]
素子実施例−１において、化合物（ＡＡ−２）の代わりに、化合物（ＡＣ−２）を用いた以外は、素子実施例−１と同じ方法で有機エレクトロルミネッセンス素子を作製し、評価した。得られた測定結果を表１０に示す。
【０２６４】
［素子実施例−４  （化合物（ＨＡ−２）の素子評価）]
素子実施例−１において、化合物（ＡＡ−２）の代わりに、化合物（ＨＡ−２）を用いた以外は、素子実施例−１と同じ方法で有機エレクトロルミネッセンス素子を作製し、評価した。得られた測定結果を表１０に示す。
【０２６５】
［素子実施例−５  （化合物（ＨＣ−１）の素子評価）]
素子実施例−１において、化合物（ＡＡ−２）の代わりに、化合物（ＨＣ−１）を用いた以外は、素子実施例−１と同じ方法で有機エレクトロルミネッセンス素子を作製し、評価した。得られた測定結果を表１０に示す。
【０２６６】
［素子実施例−６  （化合物（ＨＣ−２）の素子評価）]
素子実施例−１において、化合物（ＡＡ−２）の代わりに、化合物（ＨＣ−２）を用いた以外は、素子実施例−１と同じ方法で有機エレクトロルミネッセンス素子を作製し、評価した。得られた測定結果を表１０に示す。
【０２６７】
［素子実施例−７  （化合物（ＨＱ−１）の素子評価）]
素子実施例−１において、化合物（ＡＡ−２）の代わりに、化合物（ＨＱ−１）を用いた以外は、素子実施例−１と同じ方法で有機エレクトロルミネッセンス素子を作製し、評価した。得られた測定結果を表１０に示す。
【０２６８】
［素子比較例−１］
素子実施例−１において、化合物（ＡＡ−２）の代わりに、化合物（Ｘ１）を用いた以外は、素子実施例−１と同じ方法で有機エレクトロルミネッセンス素子を作製し、評価した。得られた測定結果を表１０に示す。
【０２６９】
【表１０】
2020015691.tif 000096
【符号の説明】
【０２７０】
１．基板
２．陽極
３．正孔注入層
４．電荷発生層
５．正孔輸送層
６．発光層
７．電子輸送層
８．電子注入層
９．陰極
５１．第一正孔輸送層
５２．第二正孔輸送層
７１．第一電子輸送層
７２．第二電子輸送層
１００．有機エレクトロルミネッセンス素子
【図１】
2020015691.tif 000177
【図２】
2020015691.tif 000178